(57)【要約】  本発明は、架橋ポリオレフィン分離膜であって、前記分離膜の四辺を固定し、１３０℃で３０分間放置した後、３８０ｎｍ以上７００ｎｍ以下領域の光透過度の平均値が３０％以上である架橋ポリオレフィン分離膜及びその製造方法に関する。本発明によれば、シャットダウン温度が低くて安全性が改善され、メルトダウン温度が高くてダイドルールが抑制された架橋ポリオレフィン分離膜及びその製造方法を提供することができる。【特許請求の範囲】
【請求項１】
架橋ポリオレフィン分離膜であって、
前記分離膜の四辺を固定し、１３０℃で３０分間放置した後、３８０ｎｍ以上７００ｎｍ以下領域の光透過度の平均値が３０％以上である、架橋ポリオレフィン分離膜。
【請求項２】
前記分離膜の四辺を固定し、１３０℃で３０分間放置した後、３８０ｎｍ以上７００ｎｍ以下領域の光透過度の平均値が５８％以上である、請求項１に記載の架橋ポリオレフィン分離膜。
【請求項３】
架橋ポリオレフィン分離膜であって、
前記架橋ポリオレフィン分離膜を構成するポリオレフィン主鎖内の炭素数１０００を基準にして０．５〜１０個のグラフトされたユニットを有する、架橋ポリオレフィン分離膜。
【請求項４】
前記架橋ポリオレフィン分離膜を構成するポリオレフィン主鎖内の炭素数１０００を基準にして１．０〜８．０個のグラフトされたユニットを有する、請求項３に記載の架橋ポリオレフィン分離膜。
【請求項５】
前記グラフトされたユニットがシラングラフトされたユニットである、請求項３に記載の架橋ポリオレフィン分離膜。
【請求項６】
前記架橋ポリオレフィン分離膜の厚さが４．０μｍ〜１２．０μｍである、請求項１から５のいずれか一項に記載の架橋ポリオレフィン分離膜。
【請求項７】
（Ｓ１）ポリオレフィン、希釈剤、炭素−炭素二重結合基含有アルコキシシラン、開始剤及び架橋触媒を押出機に投入及び混合して反応押出する段階と、
（Ｓ２）前記反応押出されたシラングラフトされたポリオレフィン組成物をシート状に成形及び延伸する段階と、
（Ｓ３）前記延伸されたシートから前記希釈剤を抽出して多孔性膜を製造する段階と、
（Ｓ４）前記多孔性膜を熱固定する段階と、
（Ｓ５）前記熱固定された多孔性膜を水分存在下で架橋させる段階とを含み、
前記（Ｓ１）段階は、前記開始剤及び前記炭素−炭素二重結合基含有アルコキシシランのうち１種以上が時間差を置いて含量を分割して投入及び混合されるものであって、
前記炭素−炭素二重結合基含有アルコキシシランの総量（Ａ）の前記開始剤の総量（Ｂ）に対する重量比（Ａ／Ｂ）が８０〜６００であるか、または、
前記押出機に先投入される炭素−炭素二重結合基含有アルコキシシランの沸点が、後投入される炭素−炭素二重結合基含有アルコキシシランの沸点よりも高い、架橋ポリオレフィン分離膜の製造方法。
【請求項８】
前記（Ｓ１）段階が、
（Ｓ１１）ポリオレフィン、第１希釈剤を押出機に投入及び混合する段階と、
（Ｓ１２）前記押出機に第２希釈剤、第１炭素−炭素二重結合基含有アルコキシシラン、開始剤及び架橋触媒を投入及び混合する段階と、
（Ｓ１３）前記押出機に第３希釈剤及び第２炭素−炭素二重結合基含有アルコキシシランを投入及び混合してシラングラフトされたポリオレフィン組成物を反応押出する段階とを含み、
このとき、前記第１炭素−炭素二重結合基含有アルコキシシランの沸点が前記第２炭素−炭素二重結合基含有アルコキシシランの沸点よりも高い、請求項７に記載の架橋ポリオレフィン分離膜の製造方法。
【請求項９】
前記第１炭素−炭素二重結合基含有アルコキシシランは、沸点が１５０℃〜２００℃であり、
前記第２炭素−炭素二重結合基含有アルコキシシランは、沸点が７０℃〜１４０℃である、請求項８に記載の架橋ポリオレフィン分離膜の製造方法。
【請求項１０】
前記第１炭素−炭素二重結合基含有アルコキシシランと前記第２炭素−炭素二重結合基含有アルコキシシランとの重量比が、８：２〜２：８である、請求項８に記載の架橋ポリオレフィン分離膜の製造方法。
【請求項１１】
前記第１炭素−炭素二重結合基含有アルコキシシランが、ビニルトリエトキシシラン、ビニルトリイソプロポキシシラン、ビニルトリアセトキシシランのうちいずれか一つまたはこれらのうち２種以上の混合物を含む、請求項８に記載の架橋ポリオレフィン分離膜の製造方法。
【請求項１２】
前記第２炭素−炭素二重結合基含有アルコキシシランが、ビニルトリメトキシシラン、ビニルクロロ（ジメチル）シランのうちいずれか一つまたはこれらの混合物を含む、請求項８に記載の架橋ポリオレフィン分離膜の製造方法。
【請求項１３】
前記第１希釈剤、第２希釈剤及び第３希釈剤が、それぞれ独立して、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類またはこれらのうち２以上の混合物を含む、請求項８に記載の架橋ポリオレフィン分離膜の製造方法。
【請求項１４】
前記第１希釈剤と第２希釈剤との重量比が、４：３〜７：１．５である、請求項８に記載の架橋ポリオレフィン分離膜の製造方法。
【請求項１５】
前記第１希釈剤と第３希釈剤との重量比が、４：３〜７：１．５である、請求項８に記載の架橋ポリオレフィン分離膜の製造方法。
【請求項１６】
前記ポリオレフィンの投入後押出までの経過時間に対する前記第１炭素−炭素二重結合基含有アルコキシシランの投入後押出までの経過時間の比率が、０．６〜０．９である、請求項８に記載の架橋ポリオレフィン分離膜の製造方法。
【請求項１７】
前記ポリオレフィンの投入後押出までの経過時間に対する前記第２炭素−炭素二重結合基含有アルコキシシランの投入後押出までの経過時間の比率が、０．２〜０．５である、請求項８に記載の架橋ポリオレフィン分離膜の製造方法。
【請求項１８】
前記第１炭素−炭素二重結合基含有アルコキシシランの含量が、前記ポリオレフィン、第１希釈剤、第２希釈剤及び第３希釈剤の総量１００重量部を基準にして０．１〜３．０重量部である、請求項８に記載の架橋ポリオレフィン分離膜の製造方法。
【請求項１９】
前記第２炭素−炭素二重結合基含有アルコキシシランの含量が、前記ポリオレフィン、第１希釈剤、第２希釈剤及び第３希釈剤の総量１００重量部を基準にして０．１〜３．０重量部である、請求項８に記載の架橋ポリオレフィン分離膜の製造方法。
【請求項２０】
前記（Ｓ５）段階が、６０〜９０℃、５０〜８５％の相対湿度下で６〜１８時間行われる、請求項８に記載の架橋ポリオレフィン分離膜の製造方法。
【請求項２１】
前記（Ｓ１）段階が、前記押出機に前記開始剤を時間差を置いて含量を分割して投入及び混合し、
前記炭素−炭素二重結合基含有アルコキシシランの総量（Ａ）の前記開始剤の総量（Ｂ）に対する重量比（Ａ／Ｂ）が、８０〜６００である、請求項７に記載の架橋ポリオレフィン分離膜の製造方法。
【請求項２２】
前記（Ｓ１）段階で、前記押出機に前記開始剤を前記希釈剤、炭素−炭素二重結合基含有アルコキシシラン及び架橋触媒のうち１種以上と一緒に投入するが、時間差を置いて含量を分割して投入及び混合する、請求項２１に記載の架橋ポリオレフィン分離膜の製造方法。
【請求項２３】
前記（Ｓ１）段階が、前記押出機に前記ポリオレフィンを投入する段階と、
前記押出機に前記希釈剤、開始剤、炭素−炭素二重結合基含有アルコキシシラン及び架橋触媒の一部を含む先投入組成物を先に投入及び混合する段階と、
時間差を置いて前記押出機に前記希釈剤、開始剤、炭素−炭素二重結合基含有アルコキシシラン及び架橋触媒の残部を含む後投入組成物を投入及び混合してシラングラフトされたポリオレフィン組成物を反応押出する段階とを含み、
前記先投入組成物内における前記炭素−炭素二重結合基含有アルコキシシラン（ａ）の前記開始剤（ｂ）に対する重量比（ａ／ｂ）が、１００〜７００であり、
前記後投入組成物内における前記炭素−炭素二重結合基含有アルコキシシラン（ｃ）の前記開始剤（ｄ）に対する重量比（ｃ／ｄ）が、前記先投入組成物内における前記炭素−炭素二重結合基含有アルコキシシラン（ａ）の前記開始剤（ｂ）に対する重量比（ａ／ｂ）よりも小さい、請求項２２に記載の架橋ポリオレフィン分離膜の製造方法。
【請求項２４】
前記後投入組成物内における前記炭素−炭素二重結合基含有アルコキシシラン（ｃ）の前記開始剤（ｄ）に対する重量比（ｃ／ｄ）が２０〜４００である、請求項２３に記載の架橋ポリオレフィン分離膜の製造方法。
【請求項２５】
前記先投入組成物内における前記炭素−炭素二重結合基含有アルコキシシラン（ａ）の前記開始剤（ｂ）に対する重量比（ａ／ｂ）が、前記後投入組成物内における前記炭素−炭素二重結合基含有アルコキシシラン（ｃ）の前記開始剤（ｄ）に対する重量比（ｃ／ｄ）の３〜１５倍である、請求項２３に記載の架橋ポリオレフィン分離膜の製造方法。
【請求項２６】
前記先投入組成物の投入後押出までの経過時間（ｔ１）に対する前記後投入組成物の投入後押出までの経過時間（ｔ２）の比率（ｔ２／ｔ１）が、０．３〜０．８である、請求項２３に記載の架橋ポリオレフィン分離膜の製造方法。
【請求項２７】
前記炭素−炭素二重結合基含有アルコキシシランが、下記化学式１で表される化合物を含む、請求項２１に記載の架橋ポリオレフィン分離膜の製造方法。
【化１】
2021511636.tif 000006
化学式１において、前記Ｒ１、Ｒ２及びＲ３は、それぞれ独立して、炭素数１〜１０のアルコキシ基または炭素数１〜１０のアルキル基であり、このとき、前記Ｒ１、Ｒ２及びＲ３のうち少なくとも一つはアルコキシ基であり、
前記Ｒは、ビニル基、アクリルオキシ基、メタクリルオキシ基または炭素数１〜２０のアルキル基であり、このとき、前記アルキル基の少なくとも一つの水素がビニル基、アクリル基またはメタクリル基で置換される。
【請求項２８】
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上の混合物を含む、請求項２７に記載の架橋ポリオレフィン分離膜の製造方法。
【請求項２９】
前記開始剤が、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウム、またはこれらのうち少なくとも２以上の混合物を含む、請求項７に記載の架橋ポリオレフィン分離膜の製造方法。
【請求項３０】
前記希釈剤が、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類、またはこれらのうち少なくとも２以上の混合物を含む、請求項７に記載の架橋ポリオレフィン分離膜の製造方法。
【請求項３１】
前記先投入組成物内における前記炭素−炭素二重結合基含有アルコキシシラン（ａ）の前記開始剤（ｂ）に対する重量比（ａ／ｂ）が、３００〜６００である、請求項２３に記載の架橋ポリオレフィン分離膜の製造方法。
【請求項３２】
前記後投入組成物内における前記炭素−炭素二重結合基含有アルコキシシラン（ｃ）の前記開始剤（ｄ）に対する重量比（ｃ／ｄ）が、５７．１〜６６．７である、請求項２３に記載の架橋ポリオレフィン分離膜の製造方法。
【発明の詳細な説明】
【技術分野】
【０００１】
本発明は、架橋ポリオレフィン分離膜及びその製造方法に関する。
【０００２】
本出願は、２０１８年９月１１日出願の韓国特許出願第１０−２０１８−０１０８５６２号、２０１８年１１月２日出願の韓国特許出願第１０−２０１８−０１３３８１４号及び２０１９年５月２１日出願の韓国特許出願第１０−２０１９−００５９５１８号に基づく優先権を主張し、当該出願の明細書及び図面に開示された内容は、すべて本出願に組み込まれる。
【背景技術】
【０００３】
近年、エネルギー貯蔵技術に対する関心が益々高まっている。携帯電話、カムコーダー及びノートパソコン、さらには電気自動車のエネルギーまで適用分野が拡がるとともに、電気化学素子の研究と開発に対する努力が益々具体化されている。電気化学素子はこのような面から最も注目されている分野であり、なかでも充放電可能な二次電池の開発には関心が集まっている。近年はこのような電池の開発において、容量密度及び比エネルギーを向上させるために新たな電極と電池の設計に関連する研究開発が行われている。
【０００４】
現在適用されている二次電池のうち１９９０年代初に開発されたリチウム二次電池は、水溶液電解液を使用するＮｉ−ＭＨ、Ｎｉ−Ｃｄ、硫酸−鉛電池などの従来の電池に比べて、作動電圧が高くてエネルギー密度が格段に高いという長所から脚光を浴びている。
【０００５】
このようなリチウム二次電池は、正極、負極、電解液、分離膜から構成され、なかでも分離膜には、正極と負極とを分離して電気的に絶縁させるための絶縁性、及び高い気孔度に基づいてリチウムイオンの透過性を高めるために高いイオン伝導度が求められる。
【０００６】
このような分離膜では、シャットダウン（ｓｈｕｔ ｄｏｗｎ）温度とメルトダウン（ｍｅｌｔ ｄｏｗｎ）温度との差が大きいと、分離膜を含むリチウム二次電池の安全性が確保される。両者の間隔を広げるためには、シャットダウン温度は減少する方向に、メルトダウン温度は増加する方向に調節しなければならない。メルトダウン温度が高いほど、分離膜が溶融する温度が高くて安定性が増大でき、シャットダウン温度が低いほど、気孔閉塞がより低い温度で起き得る。シャットダウン温度は、分離膜の光透過度によって判断できるが、従来の架橋ポリオレフィン多孔性膜の製造方法では光透過度を高める効果が僅かであった。
【発明の概要】
【発明が解決しようとする課題】
【０００７】
本発明は、メルトダウン温度が高いだけでなく、ダイドルール（ｄｉｅ ｄｒｏｏｌ）の発生が防止されて工程性が改善された架橋ポリオレフィン分離膜の製造方法及びそれによって製造された分離膜を提供することを目的とする。
【０００８】
また、本発明は、分離膜の光透過度が高くて安全性が確保された架橋ポリオレフィン分離膜の製造方法及びそれによって製造された分離膜を提供することを目的とする。
【課題を解決するための手段】
【０００９】
本発明の一態様は、下記具現例による架橋ポリオレフィン分離膜を提供する。
【００１０】
第１具現例は、
架橋ポリオレフィン分離膜であって、
前記分離膜の四辺を固定し、１３０℃で３０分間放置した後、３８０ｎｍ以上７００ｎｍ以下領域の光透過度の平均値が３０％以上である、架橋ポリオレフィン分離膜に関する。
【００１１】
第２具現例は、第１具現例において、
前記分離膜の四辺を固定し、１３０℃で３０分間放置した後、３８０ｎｍ以上７００ｎｍ以下領域の光透過度の平均値が５８％以上である、架橋ポリオレフィン分離膜に関する。
【００１２】
本発明の他の一態様は、下記具現例による架橋ポリオレフィン分離膜を提供する。
【００１３】
第３具現例は、
架橋ポリオレフィン分離膜であって、
前記架橋ポリオレフィン分離膜を構成するポリオレフィン主鎖内の炭素数１０００を基準にして０．５〜１０個のグラフトされたユニットを有する、架橋ポリオレフィン分離膜に関する。
【００１４】
第４具現例は、第３具現例において、
前記架橋ポリオレフィン分離膜を構成するポリオレフィン主鎖内の炭素数１０００を基準にして１．０〜８．０個のグラフトされたユニットを有する、架橋ポリオレフィン分離膜に関する。
【００１５】
第５具現例は、第３または第４具現例において、
前記グラフトされたユニットがシラングラフトされたユニットである、架橋ポリオレフィン分離膜に関する。
【００１６】
第６具現例は、上述した具現例のいずれか一具現例において、
前記架橋ポリオレフィン分離膜の厚さが４．０μｍ〜１２．０μｍである、架橋ポリオレフィン分離膜に関する。
【００１７】
本発明のさらに他の一態様は、下記具現例による架橋ポリオレフィン分離膜の製造方法を提供する。
【００１８】
第７具現例は、
（Ｓ１）ポリオレフィン、希釈剤、炭素−炭素二重結合基含有アルコキシシラン、開始剤及び架橋触媒を押出機に投入及び混合して反応押出する段階と、
（Ｓ２）前記反応押出されたシラングラフトされたポリオレフィン組成物をシート状に成形及び延伸する段階と、
（Ｓ３）前記延伸されたシートから前記希釈剤を抽出して多孔性膜を製造する段階と、
（Ｓ４）前記多孔性膜を熱固定する段階と、
（Ｓ５）前記熱固定された多孔性膜を水分存在下で架橋させる段階とを含み、
前記（Ｓ１）段階は、前記開始剤及び前記炭素−炭素二重結合基含有アルコキシシランのうち１種以上が時間差を置いて含量を分割して投入及び混合されるものであって、
前記炭素−炭素二重結合基含有アルコキシシランの総量（Ａ）の前記開始剤の総量（Ｂ）に対する重量比（Ａ／Ｂ）が８０〜６００であるか、または、
前記押出機に先投入される炭素−炭素二重結合基含有アルコキシシランの沸点が、後投入される炭素−炭素二重結合基含有アルコキシシランの沸点よりも高い、架橋ポリオレフィン分離膜の製造方法に関する。
【００１９】
第８具現例は、第７具現例において、
前記（Ｓ１）段階が、（Ｓ１１）ポリオレフィン、第１希釈剤を押出機に投入及び混合する段階と、
（Ｓ１２）前記押出機に第２希釈剤、第１炭素−炭素二重結合基含有アルコキシシラン、開始剤及び架橋触媒を投入及び混合する段階と、
（Ｓ１３）前記押出機に第３希釈剤及び第２炭素−炭素二重結合基含有アルコキシシランを投入及び混合してシラングラフトされたポリオレフィン組成物を反応押出する段階とを含み、
このとき、前記第１炭素−炭素二重結合基含有アルコキシシランの沸点が前記第２炭素−炭素二重結合基含有アルコキシシランの沸点よりも高い、架橋ポリオレフィン分離膜の製造方法に関する。
【００２０】
第９具現例は、第８具現例において、
前記第１炭素−炭素二重結合基含有アルコキシシランは、沸点が１５０℃〜２００℃であり、
前記第２炭素−炭素二重結合基含有アルコキシシランは、沸点が７０℃〜１４０℃である、架橋ポリオレフィン分離膜の製造方法に関する。
【００２１】
第１０具現例は、上述した具現例のいずれか一具現例において、
前記第１炭素−炭素二重結合基含有アルコキシシランと前記第２炭素−炭素二重結合基含有アルコキシシランとの重量比が８：２〜２：８である、架橋ポリオレフィン分離膜の製造方法に関する。
【００２２】
第１１具現例は、上述した具現例のいずれか一具現例において、
前記第１炭素−炭素二重結合基含有アルコキシシランが、ビニルトリエトキシシラン、ビニルトリイソプロポキシシラン、ビニルトリアセトキシシランのうちいずれか一つまたはこれらのうち２種以上の混合物を含む、架橋ポリオレフィン分離膜の製造方法に関する。
【００２３】
第１２具現例は、上述した具現例のいずれか一具現例において、
前記第２炭素−炭素二重結合基含有アルコキシシランが、ビニルトリメトキシシラン、ビニルクロロ（ジメチル）シランのうちいずれか一つまたはこれらの混合物を含む、架橋ポリオレフィン分離膜の製造方法に関する。
【００２４】
第１３具現例は、上述した具現例のいずれか一具現例において、
前記第１希釈剤、第２希釈剤及び第３希釈剤が、それぞれ独立して、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類またはこれらのうち２以上の混合物を含む、架橋ポリオレフィン分離膜の製造方法に関する。
【００２５】
第１４具現例は、上述した具現例のいずれか一具現例において、
前記第１希釈剤と第２希釈剤との重量比が、４：３〜７：１．５である、架橋ポリオレフィン分離膜の製造方法に関する。
【００２６】
第１５具現例は、上述した具現例のいずれか一具現例において、
前記第１希釈剤と第３希釈剤との重量比が、４：３〜７：１．５である、架橋ポリオレフィン分離膜の製造方法に関する。
【００２７】
第１６具現例は、上述した具現例のいずれか一具現例において、
前記ポリオレフィンの投入後押出までの経過時間に対する前記第１炭素−炭素二重結合基含有アルコキシシランの投入後押出までの経過時間の比率が、０．６〜０．９である、架橋ポリオレフィン分離膜の製造方法に関する。
【００２８】
第１７具現例は、上述した具現例のいずれか一具現例において、
前記ポリオレフィンの投入後押出までの経過時間に対する前記第２炭素−炭素二重結合基含有アルコキシシランの投入後押出までの経過時間の比率が、０．２〜０．５である、架橋ポリオレフィン分離膜の製造方法に関する。
【００２９】
第１８具現例は、上述した具現例のいずれか一具現例において、
前記第１炭素−炭素二重結合基含有アルコキシシランの含量が、前記ポリオレフィン、第１希釈剤、第２希釈剤及び第３希釈剤の総量１００重量部を基準にして０．１〜３．０重量部である、架橋ポリオレフィン分離膜の製造方法に関する。
【００３０】
第１９具現例は、上述した具現例のいずれか一具現例において、
前記第２炭素−炭素二重結合基含有アルコキシシランの含量が、前記ポリオレフィン、第１希釈剤、第２希釈剤及び第３希釈剤の総量１００重量部を基準にして０．１〜３．０重量部である、架橋ポリオレフィン分離膜の製造方法に関する。
【００３１】
第２０具現例は、上述した具現例のいずれか一具現例において、
前記（Ｓ５）段階が、６０〜９０℃、５０〜８５％の相対湿度下で６〜１８時間行われる、架橋ポリオレフィン分離膜の製造方法に関する。
【００３２】
第２１具現例は、第７具現例において、
前記（Ｓ１）段階が、前記押出機に前記開始剤を時間差を置いて含量を分割して投入及び混合し、
前記炭素−炭素二重結合基含有アルコキシシランの総量（Ａ）の前記開始剤の総量（Ｂ）に対する重量比（Ａ／Ｂ）が８０〜６００である、架橋ポリオレフィン分離膜の製造方法に関する。
【００３３】
第２２具現例は、第２１具現例において、
前記（Ｓ１）段階で、前記押出機に前記開始剤を前記希釈剤、炭素−炭素二重結合基含有アルコキシシラン及び架橋触媒のうち１種以上と一緒に投入するが、時間差を置いて含量を分割して投入及び混合する、架橋ポリオレフィン分離膜の製造方法に関する。
【００３４】
第２３具現例は、第２１または第２２具現例において、
前記（Ｓ１）段階が、前記押出機に前記ポリオレフィンを投入する段階と、
前記押出機に前記希釈剤、開始剤、炭素−炭素二重結合基含有アルコキシシラン及び架橋触媒の一部を含む先投入組成物を先に投入及び混合する段階と、
時間差を置いて前記押出機に前記希釈剤、開始剤、炭素−炭素二重結合基含有アルコキシシラン及び架橋触媒の残部を含む後投入組成物を投入及び混合してシラングラフトされたポリオレフィン組成物を反応押出する段階とを含み、
前記先投入組成物内における前記炭素−炭素二重結合基含有アルコキシシラン（ａ）の前記開始剤（ｂ）に対する重量比（ａ／ｂ）が１００〜７００であり、
前記後投入組成物内における前記炭素−炭素二重結合基含有アルコキシシラン（ｃ）の前記開始剤（ｄ）に対する重量比（ｃ／ｄ）が、前記先投入組成物内における前記炭素−炭素二重結合基含有アルコキシシラン（ａ）の前記開始剤（ｂ）に対する重量比（ａ／ｂ）よりも小さい、架橋ポリオレフィン分離膜の製造方法に関する。
【００３５】
第２４具現例は、第２３具現例において、
前記後投入組成物内における前記炭素−炭素二重結合基含有アルコキシシラン（ｃ）の前記開始剤（ｄ）に対する重量比（ｃ／ｄ）が２０〜４００である、架橋ポリオレフィン分離膜の製造方法に関する。
【００３６】
第２５具現例は、第２３または第２４具現例において、
前記先投入組成物内における前記炭素−炭素二重結合基含有アルコキシシラン（ａ）の前記開始剤（ｂ）に対する重量比（ａ／ｂ）が、前記後投入組成物内における前記炭素−炭素二重結合基含有アルコキシシラン（ｃ）の前記開始剤（ｄ）に対する重量比（ｃ／ｄ）の３〜１５倍である、架橋ポリオレフィン分離膜の製造方法に関する。
【００３７】
第２６具現例は、第２３〜第２５具現例のいずれか一具現例において、
前記先投入組成物の投入後押出までの経過時間（ｔ１）に対する前記後投入組成物の投入後押出までの経過時間（ｔ２）の比率（ｔ２／ｔ１）が、０．３〜０．８である、架橋ポリオレフィン分離膜の製造方法に関する。
【００３８】
第２７具現例は、第２１〜第２６具現例のいずれか一具現例において、
前記炭素−炭素二重結合基含有アルコキシシランが、下記化学式１で表される化合物を含む、架橋ポリオレフィン分離膜の製造方法に関する。
【００３９】
【化１】
2021511636.tif 000002
【００４０】
化学式１において、前記Ｒ１、Ｒ２及びＲ３は、それぞれ独立して、炭素数１〜１０のアルコキシ基または炭素数１〜１０のアルキル基であり、このとき、前記Ｒ１、Ｒ２及びＲ３のうち少なくとも一つはアルコキシ基であり、
前記Ｒはビニル基、アクリルオキシ基、メタクリルオキシ基または炭素数１〜２０のアルキル基であり、このとき、前記アルキル基の少なくとも一つの水素がビニル基、アクリル基またはメタクリル基で置換される。
【００４１】
第２８具現例は、第２７具現例において、
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上の混合物を含む、架橋ポリオレフィン分離膜の製造方法に関する。
【００４２】
第２９具現例は、第７〜第２８具現例のいずれか一具現例において、
前記開始剤が、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウム、またはこれらのうち少なくとも２以上の混合物を含む、架橋ポリオレフィン分離膜の製造方法に関する。
【００４３】
第３０具現例は、第７〜第２９具現例のいずれか一具現例において、
前記希釈剤が、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類、またはこれらのうち少なくとも２以上の混合物を含む、架橋ポリオレフィン分離膜の製造方法に関する。
【００４４】
第３１具現例は、第２３具現例において、
前記先投入組成物内における前記炭素−炭素二重結合基含有アルコキシシラン（ａ）の前記開始剤（ｂ）に対する重量比（ａ／ｂ）が３００〜６００である、架橋ポリオレフィン分離膜の製造方法に関する。
【００４５】
第３２具現例は、第２３具現例において、
前記後投入組成物内における前記炭素−炭素二重結合基含有アルコキシシラン（ｃ）の前記開始剤（ｄ）に対する重量比（ｃ／ｄ）が５７．１〜６６．７である、架橋ポリオレフィン分離膜の製造方法に関する。
【発明の効果】
【００４６】
本発明の一態様による架橋ポリオレフィン分離膜の製造方法は、シラン水架橋反応工程を経ることで、メルトダウン温度が高い架橋ポリオレフィン分離膜を提供することができる。
【００４７】
本発明の一態様による架橋ポリオレフィン分離膜の製造方法は、沸点の高い第１炭素−炭素二重結合基含有アルコキシシランを先投入し、その後沸点の低い第２炭素−炭素二重結合基含有アルコキシシランを後投入することで、耐熱特性及び加工性が改善され、ダイドルールの発生が防止された架橋ポリオレフィン分離膜を提供することができる。
【００４８】
本発明の一態様による架橋ポリオレフィン分離膜の製造方法は、開始剤の総含量に対する炭素−炭素二重結合基含有アルコキシシランの総含量を制御して適切なＳｉグラフト率でシラングラフティングが形成されるようにすることで、分離膜の光透過度の増加によって確認されるように、分離膜の安全性が向上して工程性の面でも有利であることが証明された。これによって、安全性が改善された分離膜を提供することができる。また、炭素−炭素二重結合基含有アルコキシシランの過剰使用によるダイドルール現象を抑制することができる。
【００４９】
本発明の一態様による架橋ポリオレフィン分離膜の製造方法は、開始剤に対する炭素−炭素二重結合基含有アルコキシシランの重量比及び押出機への投入時点を制御して適切なＳｉグラフト率でシラングラフティングが形成されるようにすることで、分離膜の光透過度の増加によって確認されたように、安全性が確保された架橋ポリオレフィン分離膜を提供することができ、工程性の面でも有利であることが証明された。また、開始剤によるポリオレフィン直接架橋反応による副反応を抑制することができる。
【発明を実施するための形態】
【００５０】
以下、本発明を詳しく説明する。本明細書及び特許請求の範囲に使用された用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００５１】
本明細書の全体において、ある部分が他の部分と「連結」されるとするとき、これは「直接的な連結」だけではなく、他の素子を介在した「間接的な連結」も含む。また、「連結」とは、物理的連結だけでなく、電気化学的連結も含む。
【００５２】
本明細書の全体において、ある部分が他の構成要素を「含む」とは、特に言及しない限り、他の構成要素を除くのではなく、他の構成要素をさらに含み得ることを意味する。
【００５３】
また、本明細書で使用される「含む」とは、言及した形状、数値、段階、動作、部材、要素及び／またはこれらのグループの存在を特定するものであって、一つ以上の他の形状、数字、動作、部材、要素及び／またはグループの存在または付加を排除するものではない。
【００５４】
本明細書の全体で使われる用語「約」、「実質的に」などは、言及された意味に固有の製造及び物質許容誤差が提示されるとき、その数値でまたはその数値に近接した意味として使われ、本願の理解を助けるために正確又は絶対的な数値が言及された開示内容を非良心的な侵害者が不当に利用することを防止するために使われる。
【００５５】
本明細書の全体において、マーカッシュ形式の表面に含まれた「これらの組合せ」との用語は、マーカッシュ形式の表現に記載された構成要素からなる群より選択される一つ以上の混合または組合せを意味するものであって、記載された構成要素からなる群より選択される一つ以上を含むことを意味する。
【００５６】
本明細書の全体において、「Ａ及び／またはＢ」との記載は「Ａ、Ｂまたはこれら全て」を意味する。
【００５７】
本発明は、架橋ポリオレフィン分離膜の製造方法及び架橋ポリオレフィン分離膜に関する。
【００５８】
リチウム二次電池に使用される分離膜は、シャットダウン温度とメルトダウン温度との差が大きいと優れた安全性を有する。このとき、両者の間隔を広げるためには、シャットダウン温度は減少する方向に、メルトダウン温度は増加する方向に調節しなければならない。
【００５９】
メルトダウン温度を高める方法としては、ポリオレフィン、希釈剤に炭素−炭素二重結合基含有アルコキシシランを添加してシラングラフトされたポリオレフィン組成物から分離膜を製造する方法がある。
【００６０】
しかし、このように上記の物質を押出機に一度に投入及び混合すると、製造過程でダイドルール現象が発生するなど工程の制御が困難であり、これによって外観が不均一な分離膜が得られる問題がある。
【００６１】
このような点に着目して本発明の一実施形態では、高いメルトダウン温度を有しながらもダイドルール現象を減少させて、工程性及び加工性を確保した架橋ポリオレフィン分離膜を提供しようとする。
【００６２】
一方、シャットダウン温度が低いほど、気孔閉塞がより低い温度で生じ得る。このように気孔閉塞が低い温度で生じると、電気化学素子の安全性を向上できる。このような背景から、低いシャットダウン温度を有する分離膜が求められている。シャットダウン温度は光透過度によって判断可能である。しかし、従来のように、ポリオレフィン、希釈剤、開始剤、架橋剤及び架橋触媒を一度に投入すると、相変らず分離膜の光透過度が低くて改善が必要である。
【００６３】
このような点に着目して本発明の一態様では、高い光透過度を有して安全性が向上した架橋ポリオレフィン分離膜の製造方法及びそれによって製造された架橋ポリオレフィン分離膜を提供しようとする。
【００６４】
本発明の一態様による架橋ポリオレフィン分離膜の製造方法は、
（Ｓ１）ポリオレフィン、希釈剤、炭素−炭素二重結合基含有アルコキシシラン、開始剤及び架橋触媒を押出機に投入及び混合して反応押出する段階と、
（Ｓ２）前記反応押出されたシラングラフトされたポリオレフィン組成物をシート状に成形及び延伸する段階と、
（Ｓ３）前記延伸されたシートから前記希釈剤を抽出して多孔性膜を製造する段階と、
（Ｓ４）前記多孔性膜を熱固定する段階と、
（Ｓ５）前記熱固定された多孔性膜を水分存在下で架橋させる段階とを含み、
前記（Ｓ１）段階は、前記開始剤及び前記炭素−炭素二重結合基含有アルコキシシランのうち１種以上が時間差を置いて含量を分割して投入及び混合されるものであって、
前記炭素−炭素二重結合基含有アルコキシシランの総量（Ａ）の前記開始剤の総量（Ｂ）に対する重量比（Ａ／Ｂ）が８０〜６００であるか、または、
前記押出機に先投入される炭素−炭素二重結合基含有アルコキシシランの沸点が、後投入される炭素−炭素二重結合基含有アルコキシシランの沸点よりも高いことを特徴とする。
【００６５】
以下、本発明による架橋ポリオレフィン分離膜の製造方法について段階毎に説明する。
【００６６】
本発明の一態様は、前記（Ｓ１）段階で投入される開始剤及び炭素−炭素二重結合基含有アルコキシシランのうち少なくとも１種を分割して投入及び混合する。このとき、炭素−炭素二重結合基含有アルコキシシランを分割投入する場合、押出機に先投入される炭素−炭素二重結合基含有アルコキシシランの沸点が、後投入される炭素−炭素二重結合基含有アルコキシシランの沸点よりも高い。一方、開始剤を分割投入する場合は、炭素−炭素二重結合基含有アルコキシシランの総含量に対する開始剤の総含量の重量比が所定数値範囲に制御される。
【００６７】
本発明の具体的な一実施形態において、前記炭素−炭素二重結合基含有アルコキシシランを時間差を置いて分割投入することができる。以下、より具体的に説明する。
【００６８】
炭素−炭素二重結合基含有アルコキシシランを分割投入する場合、まず、押出機にポリオレフィン、希釈剤、炭素−炭素二重結合基含有アルコキシシラン、開始剤及び架橋触媒を投入及び混合することができる。または、押出機にポリオレフィン、希釈剤を先に投入し（Ｓ１１）、その後、前記押出機に第２希釈剤、第１炭素−炭素二重結合基含有アルコキシシラン、開始剤及び架橋触媒を投入及び混合してもよい（Ｓ１２）。本発明の一態様において、炭素−炭素二重結合基含有アルコキシシランを押出機内の溶融物と効果的に混練させるため、先にポリオレフィンと第１希釈剤を押出機に投入した後、第１炭素−炭素二重結合基含有アルコキシシランを投入するか、または、ポリオレフィンと希釈剤を先に投入した後、希釈剤、炭素−炭素二重結合基含有アルコキシシラン、開始剤及び架橋触媒を投入及び混合し得る。
【００６９】
従来は、ポリオレフィン、希釈剤、開始剤、炭素−炭素二重結合基含有アルコキシシラン（架橋剤）及び架橋触媒などを押出機に一度に投入及び混合した後、反応押出してシラングラフトされたポリオレフィン組成物を製造した。
【００７０】
しかし、このような方法では、分離膜の製造過程でダイドルールによる長期工程性に問題が生じた。
【００７１】
そこで、本発明者らは、架橋ポリオレフィン分離膜の工程性を改善するために研究した結果、炭素−炭素二重結合基含有アルコキシシランの沸点を考慮して、前記炭素−炭素二重結合基含有アルコキシシランが押出機内に滞留する時間を制御することで、高いメルトダウン温度を有しながらもダイドルール現象による外観の問題を改善した分離膜を完成した。
【００７２】
本発明の具体的な一実施形態において、前記（Ｓ１）段階は、（Ｓ１１）ポリオレフィン、第１希釈剤を押出機に投入及び混合する段階と、
（Ｓ１２）前記押出機に第２希釈剤、第１炭素−炭素二重結合基含有アルコキシシラン、開始剤及び架橋触媒を投入及び混合する段階と、
（Ｓ１３）前記押出機に第３希釈剤及び第２炭素−炭素二重結合基含有アルコキシシランを投入及び混合してシラングラフトされたポリオレフィン組成物を反応押出する段階とを含み、
このとき、前記第１炭素−炭素二重結合基含有アルコキシシランの沸点が前記第２炭素−炭素二重結合基含有アルコキシシランの沸点よりも高いものであり得る。
【００７３】
このとき、前記ポリオレフィンは後述の通りである。
【００７４】
また、本発明において、希釈剤は後述の通りである。
【００７５】
一方、本発明の一態様において、前記第１希釈剤、第２希釈剤、第３希釈剤は、後述する希釈剤の説明で代替され得る。このとき、第１希釈剤、第２希釈剤、第３希釈剤のそれぞれは相互同一であるか、または、相異なり得る。
【００７６】
本発明の具体的な一実施形態において、前記第１炭素−炭素二重結合基含有アルコキシシランは、シラン架橋反応を起こす架橋剤であって、ビニル基によってポリオレフィンにグラフト化し、アルコキシ基によって水架橋反応が行われてポリオレフィンを架橋させる役割をする。
【００７７】
本発明において、前記第１炭素−炭素二重結合基含有アルコキシシランは、後述する第２炭素−炭素二重結合基含有アルコキシシランに比べて沸点が高いものである。本発明において、第１炭素−炭素二重結合基含有アルコキシシランとは、押出機に先投入される炭素−炭素二重結合基含有アルコキシシランを意味する。また、第２炭素−炭素二重結合基含有アルコキシシランとは、後投入される炭素−炭素二重結合基含有アルコキシシランを意味する。
【００７８】
第１炭素−炭素二重結合基含有アルコキシシランのように沸点の高いビニルシランを使用する場合、押出機内の高温の条件下で揮発する炭素−炭素二重結合基含有アルコキシシランの量を減少させることができる。これによって、シートを押出するとき、フューム（ｆｕｍｅ）の発生によるダイドルールが減少して工程性を向上できる。しかし、第１炭素−炭素二重結合基含有アルコキシシランは分子量が大きいため、ポリオレフィンとの反応性が落ちる問題がある。
【００７９】
一方、後述するように、第２炭素−炭素二重結合基含有アルコキシシランを使用する場合は、ポリオレフィンとシランとのグラフト率が高い。これは第２炭素−炭素二重結合基含有アルコキシシランの低い分子量による分子の高いモビリティーに起因すると考えられる。しかし、第２炭素−炭素二重結合基含有アルコキシシランの場合、押出機内の滞留時間が長いと、ダイドルールのような外観問題を引き起こす。
【００８０】
そこで、本発明者は、炭素−炭素二重結合基含有アルコキシシランの沸点と炭素−炭素二重結合基含有アルコキシシランが押出機内に滞留する時間を同時に制御することで、高いメルトダウン温度を有しながらもダイドルール現象が減少して、工程性及び加工性が改善された架橋ポリオレフィン分離膜を提供しようとする。
【００８１】
本発明の具体的な一実施形態において、前記第１炭素−炭素二重結合基含有アルコキシシランは、沸点が１５０℃〜２００℃、１５５℃〜１９０℃または１６０℃〜１８０℃であり得る。
【００８２】
本発明の具体的な一実施形態において、前記炭素−炭素二重結合基含有アルコキシシランは、ビニルトリエトキシシラン（沸点：１６０℃）、ビニルトリイソプロポキシシラン（沸点：１８０℃）、ビニルトリアセトキシシラン（沸点：１７５℃）、またはこれらのうち２種以上の混合物を含むことができる。
【００８３】
本発明の具体的な一実施形態において、前記第１炭素−炭素二重結合基含有アルコキシシランの含量は、前記ポリオレフィン、第１希釈剤、第２希釈剤及び第３希釈剤の総量１００重量部を基準にして０．１〜３．０重量部、０．２〜２．０重量部または０．３〜１．５重量部であり得る。前記第１炭素−炭素二重結合基含有アルコキシシランの含量が上記の数値範囲を満足する場合、アルコキシ基含有シランの含量が少なくてグラフト率が低下し架橋が低下するか、または、アルコキシ基含有シラン含量が多くて未反応シランが残存し押出シートの外観が不良になる問題などを防止することができる。
【００８４】
本発明の具体的な一実施形態において、前記ポリオレフィンの投入後押出までの経過時間に対する前記第１炭素−炭素二重結合基含有アルコキシシランの投入後押出までの経過時間の比率は、０．６〜０．９、０．６５〜０．８５または０．７〜０．８であり得る。第１炭素−炭素二重結合基含有アルコキシシランの押出機内の滞留時間が上記の範囲を満足する場合、押出時間が短過ぎて第１炭素−炭素二重結合基含有アルコキシシランがポリオレフィンに十分グラフトできない問題を減らし、ポリオレフィンと第１希釈剤とをまず混練することで、第１炭素−炭素二重結合基含有アルコキシシランをポリオレフィンとより効果的に混練させることができる。
【００８５】
その後、前記押出機に第３希釈剤及び第２炭素−炭素二重結合基含有アルコキシシランを投入及び混合してシラングラフトされたポリオレフィン組成物を反応押出することができる（Ｓ１３）。
【００８６】
本発明の具体的な一実施形態において、前記第３希釈剤は上述した第１希釈剤の説明で代替され得る。
【００８７】
本発明の具体的な一実施形態において、前記第３希釈剤は上述した第１希釈剤及び第２希釈剤とそれぞれ同一であるかまたは相異なり得る。
【００８８】
本発明の具体的な一実施形態において、前記第１希釈剤、第２希釈剤、及び第３希釈剤の総含量は、前記ポリオレフィン１００重量部を基準にして１００〜３５０重量部、１２５〜３００重量部または１５０〜２５０重量部であり得る。第１希釈剤、第２希釈剤及び第３希釈剤の総含量が上記の数値範囲を満足する場合、ポリオレフィンの含量が多いことによる、気孔度が減少し気孔のサイズが小さくなって気孔同士で相互連結されず透過度が大幅に低下し、ポリオレフィン組成物の粘度が上がって押出負荷が上昇し加工が困難であるという問題を防止することができ、また、ポリオレフィンの含量が少ないことによる、ポリオレフィンと第１希釈剤、第２希釈剤及び第３希釈剤との混練性が低下してポリオレフィンが第１希釈剤、第２希釈剤及び第３希釈剤に熱力学的に混練されず、ゲル形態で押出されることで生じる延伸時の破断及び厚さのバラツキなどの問題を減少させることができる。
【００８９】
本発明の具体的な一実施形態において、前記第１希釈剤と第２希釈剤との重量比は４：３〜７：１．５であり得る。前記第１希釈剤と第３希釈剤との重量比は４：３〜７：１．５であり得る。第１希釈剤と第２希釈剤と第３希釈剤との重量比が上記の数値範囲を満足する場合、粘度の高いポリオレフィンと第１希釈剤との事前混練が可能であり、架橋添加剤を第２希釈剤、第３希釈剤と一緒に押出機の内部に円滑に投入することができる。
【００９０】
本発明では、ポリオレフィンの混練性を高めるため、まず第１希釈剤をポリオレフィンと同時に投入することができる。その後、押出機に第２希釈剤及び第１炭素−炭素二重結合基含有アルコキシシランを投入し、後述する時間差を置いて第３希釈剤及び第２炭素−炭素二重結合基含有アルコキシシランを押出機に追加的に投入することができる。
【００９１】
本発明において、前記第２炭素−炭素二重結合基含有アルコキシシランは、シラン架橋反応を起こす架橋剤であって、ビニル基によってポリオレフィンにグラフト化し、アルコキシ基によって水架橋反応が行われてポリオレフィンを架橋させる役割をする。ただし、本発明の一態様において、前記第２炭素−炭素二重結合基含有アルコキシシランは、上述した第１炭素−炭素二重結合基含有アルコキシシランに比べて沸点が低いものである。
【００９２】
本発明の具体的な一実施形態において、前記第２炭素−炭素二重結合基含有アルコキシシランは、沸点が７０℃〜１４０℃、９０℃〜１３５℃または１００℃〜１３０℃であり得る。
【００９３】
本発明の具体的な一実施形態において、前記第２炭素−炭素二重結合基含有アルコキシシランは、具体的には、ビニルトリメトキシシラン（沸点：１２３℃）、ビニル（クロロ（ジメチル）シラン（沸点：８３℃）またはこれらの混合物を含むことができる。
【００９４】
本発明の具体的な一実施形態において、前記第２炭素−炭素二重結合基含有アルコキシシランの含量は、前記ポリオレフィン、第１希釈剤、第２希釈剤及び第３希釈剤の総量１００重量部を基準にして０．１〜３．０重量部、０．２〜２．０重量部または０．３〜１．５重量部であり得る。前記炭素−炭素二重結合基含有アルコキシシランの含量が上記の数値範囲を満足する場合、アルコキシ基含有シランの含量が少なくてグラフト率が低下し架橋が低下するか、または、アルコキシ基含有シラン含量が多くて未反応シランが残存し押出シートの外観が不良になる問題などを防止することができる。
【００９５】
本発明の具体的な一実施形態において、前記第１炭素−炭素二重結合基含有アルコキシシランと前記第２炭素−炭素二重結合基含有アルコキシシランとの重量比は、８：２〜２：８、３：７〜７：３または４：６〜６：４であり得る。炭素−炭素二重結合基含有アルコキシシランの重量比が上記の範囲を満足する場合、沸点が相対的に高い第１炭素−炭素二重結合基含有アルコキシシランと沸点が相対的に低い第２炭素−炭素二重結合基含有アルコキシシランとがすべてポリオレフィンの架橋に寄与し、メルトダウン温度をさらに向上させることができる。
【００９６】
本発明の具体的な一実施形態において、前記ポリオレフィン及び第１希釈剤の投入後押出までの経過時間に対する前記第２炭素−炭素二重結合基含有アルコキシシランの投入後押出までの経過時間の比率は、０．２〜０．５、０．２５〜０．４５または０．３〜０．４であり得る。第２炭素−炭素二重結合基含有アルコキシシランの滞留時間が上記の範囲を満足する場合、押出機内の第２炭素−炭素二重結合基含有アルコキシシランの滞留時間が長過ぎて外観不良を引き起こす問題を防止でき、逆に押出機内の第２炭素−炭素二重結合基含有アルコキシシランの滞留時間が短過ぎてポリオレフィンとグラフトされない問題を低減させることができる。
【００９７】
本発明では、上述したように、第１炭素−炭素二重結合基含有アルコキシシランが押出機に先に投入されるため、押出機に滞留する時間が第２炭素−炭素二重結合基含有アルコキシシランが押出機に滞留する時間に比べて長く制御される。
【００９８】
すなわち、本発明では、ポリオレフィンとの反応性の低い第１炭素−炭素二重結合基含有アルコキシシランは、ポリオレフィンと十分反応するように滞留時間を長く制御する。一方、沸点の低い第２炭素−炭素二重結合基含有アルコキシシランは、押出機内の滞留時間が長いとフュームが多く発生してＴ−ダイでダイドルールによる外観問題を引き起こすため、押出機内の滞留時間を短く制御する。
【００９９】
本発明の具体的な一実施形態において、前記開始剤は、ラジカルの生成が可能な開始剤であれば制限なく使用可能である。前記開始剤の非制限的な例としては、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウムなどが挙げられる。
【０１００】
本発明の具体的な一実施形態において、前記開始剤の含量は、前記第１炭素−炭素二重結合基含有アルコキシシラン及び後述する第２炭素−炭素二重結合基含有アルコキシシランの総量１００重量部を基準にして、０．１〜２０重量部、０．５〜１０重量部または１〜５重量部であり得る。前記開始剤の含量が上記の数値範囲を満足する場合、開始剤の含量が低くてシラングラフト率が低下するか、または、開始剤の含量が多くて押出機内でポリオレフィン同士が架橋する問題を防止することができる。
【０１０１】
本発明の他の一態様では、前記（Ｓ１）段階が、前記開始剤を時間差を置いて含量を分割して投入及び混合するものであり、前記炭素−炭素二重結合基含有アルコキシシランの総量（Ａ）の前記開始剤の総量（Ｂ）に対する重量比（Ａ／Ｂ）が８０〜６００である。
【０１０２】
従来のように、押出機にポリオレフィン、開始剤、炭素−炭素二重結合基含有アルコキシシラン及び架橋触媒を一度に投入する場合、開始剤は炭素−炭素二重結合基含有アルコキシシラン及びポリオレフィンの両方に作用し得る。具体的には、開始剤によって生成された炭素−炭素二重結合基含有アルコキシシラン内のラジカルはポリオレフィンと反応してシラングラフト反応を起こし得る。また、開始剤によって生成されたポリオレフィン内のラジカルは、他のポリオレフィンと反応してポリオレフィン同士の直接架橋を起こし得る。押出機内で前記シラングラフト反応とポリオレフィン直接架橋反応とが競争的に起きるようになる。
【０１０３】
前記シラングラフト反応は、シラングラフトされたポリオレフィン組成物の溶融点を低めてシャットダウン温度を下げ、光透過度を高めるため、促進しなければならない。一方、直接架橋反応は光透過度を高める効果は期待し難いため、最小化しなければならない。
【０１０４】
本発明者らはこのような点に着目し、押出機に投入される開始剤を時間差を置いて含量を分割して投入及び混合し、このとき、前記炭素−炭素二重結合基含有アルコキシシラン（Ａ）の前記開始剤（Ｂ）に対する重量比（Ａ／Ｂ）を８０〜６００に制御した。
【０１０５】
特に、シラングラフト反応は促進し、ポリオレフィン同士の直接架橋は最小化できるという点から、希釈剤及び炭素−炭素二重結合基含有アルコキシシランの含量を分割して投入及び混合することが望ましい。
【０１０６】
本発明の具体的な一実施形態において、前記炭素−炭素二重結合基含有アルコキシシラン（Ａ）の前記開始剤（Ｂ）に対する重量比（Ａ／Ｂ）は、８０〜６００、１００〜５００、１００〜４００または１２５〜３５０であり得る。
【０１０７】
前記炭素−炭素二重結合基含有アルコキシシラン（Ａ）の前記開始剤（Ｂ）に対する重量比（Ａ／Ｂ）が８０未満であると、光透過度を高める効果が僅かであり得る。前記炭素−炭素二重結合基含有アルコキシシラン（Ａ）の前記開始剤（Ｂ）に対する重量比（Ａ／Ｂ）が６００を超過すると、押出機内に存在するビニル基含有ビニルシランが増加するかまたはダイリップ（ｄｉｅ ｌｉｐ）からドルールが発生するなどの問題が生じ得る。
【０１０８】
本発明の具体的な一実施形態において、前記（Ｓ１）段階で、前記開始剤を前記押出機に前記希釈剤、炭素−炭素二重結合基含有アルコキシシラン及び架橋触媒のうち１種以上と一緒に投入するが、時間差を置いて含量を分割して投入及び混合し得る。
【０１０９】
本発明の具体的な一実施形態において、
前記（Ｓ１）段階は、前記押出機に前記ポリオレフィンを投入する段階と、
前記押出機に前記希釈剤、炭素−炭素二重結合基含有アルコキシシラン、開始剤及び架橋触媒の一部を含む先投入組成物を先に投入及び混合する段階と、
時間差を置いて前記押出機に前記希釈剤、炭素−炭素二重結合基含有アルコキシシラン、開始剤及び架橋触媒の残部を含む後投入組成物を投入及び混合してシラングラフトされたポリオレフィン組成物を反応押出する段階とを含むことができる。
【０１１０】
このとき、前記先投入組成物内における前記炭素−炭素二重結合基含有アルコキシシラン（ａ）の前記開始剤（ｂ）に対する重量比（ａ／ｂ）は、１００〜７００であり、前記後投入組成物内における前記炭素−炭素二重結合基含有アルコキシシラン（ｃ）の前記開始剤（ｄ）に対する重量比（ｃ／ｄ）は、前記先投入組成物内における前記ビニル基含有ビニルシランの前記開始剤に対する重量比よりも小さいものであり得る。
【０１１１】
本発明では、上記のように、押出機内の投入口を最小２個以上使用して、開始剤に対する炭素−炭素二重結合基含有アルコキシシランの比率を調節することができる。このとき、第１ホッパーに先投入される組成物内における開始剤（ｂ）に対する炭素−炭素二重結合基含有アルコキシシラン（ａ）の重量比（ａ／ｂ）を、第２ホッパーに後投入される組成物内における開始剤（ｄ）に対する炭素−炭素二重結合基含有アルコキシシラン（ｃ）の重量比（ｃ／ｄ）よりも大きく制御することで、シラングラフト反応を極大化してポリオレフィン間の直接架橋反応を最小化することができる。
【０１１２】
本発明の具体的な一実施形態において、前記先投入組成物内における前記炭素−炭素二重結合基含有アルコキシシラン（ａ）の前記開始剤（ｂ）に対する重量比（ａ／ｂ）は、前記後投入組成物内における前記炭素−炭素二重結合基含有アルコキシシラン（ｃ）の前記開始剤（ｄ）に対する重量比（ｃ／ｄ）の３〜１５倍、３．５〜１３倍または４．４９〜１０．５倍であり得る。
【０１１３】
上記の数値範囲内であると、押出加工時の圧力変化を制御し、混練溶融物の移送能力を最適化することができる。
【０１１４】
本発明の具体的な一実施形態において、前記先投入組成物内における前記炭素−炭素二重結合基含有アルコキシシラン（ａ）の前記開始剤（ｂ）に対する重量比（ａ／ｂ）は、１００〜７００、２００〜６５０または３００〜６００であり得る。上記の数値範囲内で、炭素−炭素二重結合基含有アルコキシシランのグラフト率を極大化することができる。
【０１１５】
本発明の具体的な一実施形態において、前記後投入組成物内における前記炭素−炭素二重結合基含有アルコキシシラン（ｃ）の前記開始剤（ｄ）に対する重量比（ｃ／ｄ）は、２０〜４００、３０〜３００、４０〜２５０または５７．１〜６６．７であり得る。上記の数値範囲内で、炭素−炭素二重結合基含有アルコキシシランのグラフト率を極大化することができる。
【０１１６】
本発明の具体的な一実施形態において、前記先投入組成物の投入後押出までの経過時間（ｔ１）に対する前記後投入組成物の投入後押出までの経過時間（ｔ２）の比率（ｔ２／ｔ１）は、０．３〜０．８、０．４〜０．７５または０．５〜０．７であり得る。上記の経過時間内で、炭素−炭素二重結合基含有アルコキシシランのグラフト速度を制御して副反応を抑制することができる。
【０１１７】
上記のような工程条件（例えば、ａ／ｂ、ｃ／ｄ、ｔ２／ｔ１）を満たす場合、押出機を通過して製造された押出シートは、ポリオレフィン主鎖内の炭素数１０００を基準にして０．５〜１０．０個、１．０〜８．０個または１．４〜８．０個の炭素−炭素二重結合基含有アルコキシシランがグラフトされたユニットを含むことができる。炭素−炭素二重結合基含有アルコキシシランのグラフトされたユニットの個数が上記の数値範囲であると、分離膜の光透過度を増大させることができる
【０１１８】
本発明の具体的な一実施形態において、前記ポリオレフィンは、ポリエチレン；ポリプロピレン；ポリブチレン；ポリペンテン；ポリヘキセン；ポリオクテン；エチレン、プロピレン、ブテン、ペンテン、４−メチルペンテン、ヘキセン及びオクテンのうち２種以上の共重合体；またはこれらの混合物であり得る。
【０１１９】
特に、前記ポリエチレンは、低密度ポリエチレン（ＬＤＰＥ）、線状低密度ポリエチレン（ＬＬＤＰＥ）、高密度ポリエチレン（ＨＤＰＥ）などがあり、なかでも結晶度が高くて樹脂の溶融点が高い高密度ポリエチレンが最も望ましい。
【０１２０】
本発明の具体的な一実施形態において、前記ポリオレフィンの重量平均分子量は、２００，０００〜１，０００，０００、２２０，０００〜７００，０００または２５０，０００〜５００，０００であり得る。本発明では２００，０００〜１，０００，０００の重量平均分子量を有する高分子量のポリオレフィンを分離膜製造の出発物質として使用することで、分離膜の均一性及び製膜工程性を確保しながら、最終的に強度及び耐熱性に優れた分離膜を得ることができる。
【０１２１】
本発明の具体的な一実施形態において、前記希釈剤としては、湿式分離膜の製造に一般に使用される液体パラフィンオイル、固体パラフィンオイル、ワックス、大豆油などを使用することができる。
【０１２２】
本発明の具体的な一実施形態において、前記希釈剤としては、ポリオレフィンと液−液相分離可能な希釈剤も使用可能であり、例えば、ジブチルフタレート、ジヘキシルフタレート、ジオクチルフタレートなどのフタル酸エステル類；ジフェニルエーテル、ベンジルエーテルなどの芳香族エーテル類；パルミチン酸、ステアリン酸、オレイン酸、リノール酸、リノレン酸などの炭素数１０〜２０の脂肪酸類；パルミチン酸アルコール、ステアリン酸アルコール、オレイン酸アルコールなどの炭素数１０〜２０の脂肪酸アルコール類；パルミチン酸モノ−、ジ−またはトリエステル、ステアリン酸モノ−、ジ−またはトリエステル、オレイン酸モノ−、ジ−またはトリエステル、リノール酸モノ−、ジ−またはトリエステルなどの、脂肪酸基の炭素数が４〜２６である飽和及び不飽和脂肪酸、若しくは、不飽和脂肪酸の二重結合がエポキシで置換された１個または２個以上の脂肪酸が、ヒドロキシ基が１〜８個であって炭素数が１〜１０であるアルコールとエステル結合された脂肪酸エステル類；であり得る。
【０１２３】
前記希釈剤は、上述した成分を単独でまたは２種以上含む混合物で使用することができる。
【０１２４】
本発明の具体的な一実施形態において、前記希釈剤の総含量は、前記ポリオレフィン１００重量部を基準にして１００〜３５０重量部、１２５〜３００重量部または１５０〜２５０重量部であり得る。希釈剤の総含量が上記の数値範囲を満足すると、ポリオレフィンの含量が多いことによる、気孔度が減少し気孔のサイズが小さくなって気孔同士で相互連結されず透過度が大幅に低下し、ポリオレフィン組成物の粘度が上がって押出負荷が上昇し加工が困難であるという問題を防止することができる。また、ポリオレフィンの含量が少ないことによる、ポリオレフィンと希釈剤との混練性が低下してポリオレフィンが希釈剤に熱力学的に混練されず、ゲル形態で押出されることで生じる延伸時の破断及び厚さのバラツキなどの問題を減少させることができる。
【０１２５】
本発明の具体的な一実施形態において、炭素−炭素二重結合基含有アルコキシシランは、シラン架橋反応を起こす架橋剤であって、ビニル基によってポリオレフィンにグラフト化し、アルコキシ基によって水架橋反応が行われてポリオレフィンを架橋させる役割をする。
【０１２６】
本発明の具体的な一実施形態において、下記化学式１で表される化合物を含むことができる。
【０１２７】
【化２】
2021511636.tif 000003
【０１２８】
化学式１において、前記Ｒ１、Ｒ２及びＲ３は、それぞれ独立して、炭素数１〜１０のアルコキシ基または炭素数１〜１０のアルキル基であり、このとき、前記Ｒ１、Ｒ２及びＲ３のうち少なくとも一つはアルコキシ基であり、
【０１２９】
前記Ｒはビニル基、アクリルオキシ基、メタクリルオキシ基または炭素数１〜２０のアルキル基であり、このとき、前記アルキル基の少なくとも一つの水素がビニル基、アクリル基またはメタクリル基で置換される。
【０１３０】
一方、前記Ｒは、追加的に、アミノ基、エポキシ基またはイソシアネート基をさらに含むことができる。
【０１３１】
本発明の具体的な一実施形態において、前記炭素−炭素二重結合基含有アルコキシシランは、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上の混合物を含むことができる。
【０１３２】
本発明の具体的な一実施形態において、前記開始剤は、ラジカル生成が可能な開始剤であれば制限なく使用可能である。前記開始剤の非制限的な例としては、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウムなどが挙げられる。
【０１３３】
本発明の具体的な一実施形態において、前記架橋触媒は、シラン架橋反応を促進させるために添加されるものである。
【０１３４】
本発明の具体的な一実施形態において、前記架橋触媒としては、錫、亜鉛、鉄、鉛、コバルトなどの金属のカルボン酸塩、有機塩基、無機酸または有機酸を使用することができる。前記架橋触媒の非制限的な例として、前記金属のカルボン酸塩としてはジブチル錫ジラウレート、ジブチル錫ジアセテート、酢酸第一錫、カプリル酸第一錫、ナフテン酸亜鉛、カプリル酸亜鉛、ナフテン酸コバルトなどがあり、前記有機塩基としてはエチルアミン、ジブチルアミン、ヘキシルアミン、ピリジンなどがあり、前記無機酸としては硫酸、塩酸などがあり、前記有機酸としてはトルエンスルホン酸、酢酸、ステアリン酸、マレイン酸などがあり得る。また、前記架橋触媒は、これらを単独でまたは２以上を混合して使用することができる。
【０１３５】
本発明の具体的な一実施形態において、前記架橋触媒の含量は、前記炭素−炭素二重結合基含有アルコキシシランの総量１００重量部を基準にして、０．１〜２０重量部、０．５〜１０重量部、１〜５重量部であり得る。前記架橋触媒の含量が上記の数値範囲を満足する場合、所望の水準のシラン架橋反応が起き、リチウム二次電池内での望まない副反応が起きない。また、架橋触媒が無駄使いになるなどの費用的な問題がない。
【０１３６】
本発明の具体的な一実施形態において、前記炭素−炭素二重結合基含有アルコキシシランの含量は、ポリオレフィンと希釈剤との総量１００重量部を基準にして、０．０１〜１重量部または０．０５〜０．７重量部であり得る。前記炭素−炭素二重結合基含有アルコキシシランの含量が上記の数値範囲を満足する場合、シランの含量が少なくてグラフト率が低下し架橋が低下するか、または、シラン含量が多くて未反応シランが残存し押出シートの外観が不良になる問題などを防止することができる。
【０１３７】
本発明の具体的な一実施形態において、前記シラングラフトされたポリオレフィン組成物は、必要に応じて、酸化安定剤、ＵＶ安定剤、帯電防止剤、核形成剤（ｎｕｃｌｅａｔｉｎｇ ａｇｅｎｔ）などの特定機能を向上させるための一般的な添加剤をさらに含むことができる。
【０１３８】
本発明の具体的な一実施形態において、前記反応押出する段階では一軸押出機または二軸押出機を使用することができる。
【０１３９】
次に、前記反応押出されたシラングラフトされたポリオレフィン組成物をシート状に成形及び延伸する（Ｓ２）。
【０１４０】
例えば、反応押出されたシラングラフトされたポリオレフィン組成物をＴ−ダイなどが取り付けられた押出機などを用いて押出した後、水冷、空冷式を用いた一般的なキャスティングあるいはカレンダリング方法を使用して冷却押出物を形成することができる。
【０１４１】
本発明の具体的な一実施形態において、上記のように延伸する段階を経ることで改善された機械的強度及び突刺し強度を有する分離膜を提供することができる。
【０１４２】
本発明の具体的な一実施形態において、前記延伸は、ロール方式またはテンター方式の逐次または同時延伸で行うことができる。前記延伸比は、縦方向及び横方向でそれぞれ３倍以上、または４倍〜１０倍であり、総延伸比は１４倍〜１００倍であり得る。延伸比が上記の数値範囲を満足する場合、一方向の配向が十分ではなく、同時に、縦方向と横方向との間の物性バランスが崩れて引張強度及び突刺し強度が低下するという問題を防止することができる。また、総延伸比が上記の数値範囲を満足すると、未延伸または気孔が形成されない問題を防止することができる。
【０１４３】
本発明の具体的な一実施形態において、延伸温度は使用されたポリオレフィンの融点、希釈剤の濃度及び種類によって変わり得る。
【０１４４】
本発明の具体的な一実施形態において、例えば、使用されたポリオレフィンがポリエチレンであって希釈剤が液体パラフィンである場合、前記延伸温度は縦延伸（ＭＤ）の場合７０〜１６０℃、９０〜１４０℃または１００〜１３０℃であり得、横延伸（ＴＤ）の場合９０〜１８０℃、１１０〜１６０℃または１２０〜１５０℃であり得、両方向延伸を同時に行う場合は９０〜１８０℃、１１０〜１６０℃または１１０〜１５０℃であり得る。
【０１４５】
前記延伸温度が上記の数値範囲を満足する場合、前記延伸温度が低いことによる、軟質性がなくて破断が起きるかまたは未延伸が起きる問題を防止でき、延伸温度が高いために発生する部分的な過延伸または物性差を防止することができる。
【０１４６】
その後、前記延伸されたシートから前記希釈剤をすべて抽出して多孔性膜を製造する（Ｓ３）。
【０１４７】
本発明の具体的な一実施形態において、前記多孔性膜から有機溶媒を使用して希釈剤を抽出し、前記多孔性膜を乾燥することができる。
【０１４８】
本発明の具体的な一実施形態において、前記有機溶媒は、前記希釈剤を抽出できるものであれば特に制限されないが、抽出効率が高くて乾燥が速いメチルエチルケトン、メチレンクロライド、ヘキサンなどが適切である。
【０１４９】
本発明の具体的な一実施形態において、前記抽出方法は、浸漬（ｉｍｍｅｒｓｉｏｎ）方法、溶剤スプレー（ｓｏｌｖｅｎｔ ｓｐｒａｙ）方法、超音波（ｕｌｔｒａｓｏｎｉｃ）法などの一般的なすべての溶媒抽出方法を単独でまたは複合的に使用することができる。抽出処理後の残留希釈剤の含量は、１重量％以下であることが望ましい。残留希釈剤の含量が１重量％を超過すれば、物性が低下して多孔性膜の透過度が減少する。残留希釈剤の含量は抽出温度と抽出時間の影響を受けるが、希釈剤と有機溶媒との溶解度を増加させるため、抽出温度は高いことが望ましいが、有機溶媒の沸騰による安全性の問題を考慮すると４０℃以下であることが望ましい。前記抽出温度が希釈剤の凝固点以下であれば、抽出効率が大幅に低下するため、希釈剤の凝固点よりは高くなければならない。
【０１５０】
また、抽出時間は、製造される多孔性膜の厚さによって異なるが、厚さが５〜１５μｍである多孔性膜の場合は１〜４分間が適切である。
【０１５１】
その後、前記多孔性膜を熱固定する（Ｓ４）。
【０１５２】
前記熱固定は、多孔性膜を固定して熱を加え、収縮しようとする多孔性膜を強制的に固定して残留応力を除去する段階である。
【０１５３】
本発明の具体的な一実施形態において、前記熱固定の温度は１００〜１４０℃、１０５〜１３５℃または１１０〜１３０℃であり得る。
【０１５４】
ポリオレフィンがポリエチレンである場合、前記熱固定の温度が上記の数値範囲を満足すると、ポリオレフィン分子の再配列が起きて多孔性膜の残留応力を除去でき、部分的溶融によって多孔性膜の気孔が詰まる問題を低減させることができる。
【０１５５】
本発明の具体的な一実施形態において、前記熱固定の時間は、１０〜１２０秒間、２０〜９０秒間または３０〜６０秒間であり得る。上記のような時間で熱固定する場合、ポリオレフィン分子の再配列が起きて多孔性膜の残留応力を除去でき、部分的溶融によって多孔性膜の気孔が詰まる問題を低減させることができる。
【０１５６】
次に、熱固定された多孔性膜を水分存在下で架橋させる（Ｓ５）。
【０１５７】
本発明の具体的な一実施形態において、前記架橋は６０〜１００℃、６５〜９５℃または７０〜９０℃で行うことができる。
【０１５８】
本発明の具体的な一実施形態において、前記架橋は、湿度６０〜９５％で６〜５０時間行うことができる。
【０１５９】
一方、本発明の具体的な一実施形態において、炭素−炭素二重結合基含有アルコキシシランを分割投入する場合は、前記（Ｓ５）段階を６０〜９０℃の温度、５０〜８５％の相対湿度下で６〜１８時間行うことができる。
【０１６０】
具体的には、前記架橋は、６０〜９０℃、６０〜８０℃または６０〜７０℃で行われ得る。このとき、前記架橋は、湿度５０〜８５％で、６〜１８時間、１０〜１６時間または１２〜１６時間行われ得る。このようにシラングラフト反応を行った後、架橋段階で温度、湿度、時間を制御することで、シャットダウン温度を低めることができる。これによって、光透過度の高い架橋ポリオレフィン分離膜を提供することができる。このとき、上述した温度、湿度、時間を全て満たすことで、上述した光透過度の高い架橋ポリオレフィン分離膜を提供することができる。
【０１６１】
本発明の他の一態様によれば、前記製造方法によって製造された架橋ポリオレフィン分離膜を提供することができる。
【０１６２】
本発明の他の一態様によれば、前記架橋ポリオレフィン分離膜の四辺を固定し、１３０℃で３０分間放置した後、３８０ｎｍ以上７００ｎｍ以下領域の光透過度の平均値が３０％以上、４０％以上、５８％以上または６３％以上である、架橋ポリオレフィン分離膜を提供する。
【０１６３】
本発明において、「光透過度」は、分離膜の厚さ方向に平行する光を透過させる場合、｛（分離膜通過前の光の量−分離膜通過後の光の量）／分離膜通過前の光の量｝×１００から算定することができる。
【０１６４】
本発明の具体的な一実施形態において、前記光透過度の平均値は、３８０ｎｍ以上７００ｎｍ以下領域の光が前記分離膜を通過したとき、３０％以上、５８％以上、６０％〜８０％、６２％〜７５％または６３％〜６７％であり得る。前記光透過度が上記の数値範囲を有する場合、シャットダウンによる気孔閉塞によってリチウム二次電池の安全性が改善される効果がある。具体的には、分離膜内に気孔が存在すると、ポリオレフィンと空気との屈折率の差によって分離膜自体が不透明に見える。しかし、シャットダウン温度以上に温度が上昇すれば、気孔閉塞によって空気が分離膜内を通過できなくて空気が遮断される。これによって、空気が遮断されたポリオレフィンのみから構成された分離膜を製造でき、光透過度の高い分離膜を提供することができる。
【０１６５】
本発明の具体的な一実施形態において、前記光透過度は、ヘーズメーター（ＢＹＫガードナー製）を使用してＡＳＴＭ−Ｄ１００３に準拠して測定することができる。具体的には、光透過度は、可視光線領域である３８０ｎｍ以上７００ｎｍ以下の範囲で波長毎の光透過度を測定した後、それを平均して算定することができる。
【０１６６】
本発明の具体的な一実施形態において、前記分離膜の厚さは４μｍ〜１２μｍまたは６μｍ〜１２μｍであり得る。
【０１６７】
本発明の具体的な一実施形態において、前記分離膜は、リチウム二次電池用であり得る。
【０１６８】
以下、本発明を具体的な実施例を挙げて詳しく説明する。しかし、本発明による実施例は多くの他の形態に変形され得、本発明の範囲が後述する実施例に限定されると解釈されてはならない。本発明の実施例は当業界で平均的な知識を持つ者に本発明をより完全に説明するために提供されるものである。
【０１６９】
実施例１（炭素−炭素二重結合基含有アルコキシシランの分割投入）
まず、押出機に、ポリオレフィンとして重量平均分子量が３５０，０００である高密度ポリエチレン（大韓油化製、ＶＨ０３５）７．０ｋｇ、及び第１希釈剤として液体パラフィンオイル（極東油化製、ＬＰ３５０Ｆ、６８ｃＳｔ）６．５ｋｇを投入及び混合した。
【０１７０】
その後、前記押出機に、第２希釈剤として液体パラフィンオイル（極東油化製、ＬＰ３５０Ｆ、６８ｃＳｔ）３．９ｋｇ、第１炭素−炭素二重結合基含有アルコキシシランとしてビニルトリエトキシシラン（沸点：１６０℃）１００ｇ、架橋触媒としてジブチル錫ジラウレート４ｇ、開始剤として２，５−ジメチル−２，５−ジ（ｔｅｒｔ−ブチルペルオキシ）ヘキサン（ＤＨＢＰ）４ｇを投入及び混合した。
【０１７１】
次いで、前記押出機に、第３希釈剤として液体パラフィンオイル（極東油化製、ＬＰ３５０Ｆ、６８ｃＳｔ）２．６ｋｇ、第２炭素−炭素二重結合基含有アルコキシシランとしてビニルトリメトキシシラン（沸点：１２３℃）１００ｇを投入及び混合し、シラングラフトされたポリオレフィン組成物を反応押出した。
【０１７２】
したがって、実施例１において、第１炭素−炭素二重結合基含有アルコキシシランと前記第２炭素−炭素二重結合基含有アルコキシシランとの重量比は５０：５０であった。
【０１７３】
また、実施例１において、前記第１希釈剤と第２希釈剤との重量比は５：３であり、第１希釈剤と第３希釈剤との重量比は５：２であった。
【０１７４】
一方、前記ポリオレフィンの投入後押出までの経過時間に対する前記第１炭素−炭素二重結合基含有アルコキシシランの投入後押出までの経過時間の比率は、８０％であった。すなわち、前記第１炭素−炭素二重結合基含有アルコキシシランの投入後押出までの経過時間は、前記ポリオレフィンの投入後押出までの経過時間の約０．８倍に該当した。具体的には、ポリオレフィンの投入後押出までの経過時間は２１０秒であり、第１炭素−炭素二重結合基含有アルコキシシランの投入後押出までの経過時間は１６９秒であった。
【０１７５】
また、前記ポリオレフィンの投入後押出までの経過時間に対する前記第２炭素−炭素二重結合基含有アルコキシシランの投入後押出までの経過時間の比率は、４０％であった。すなわち、前記第２炭素−炭素二重結合基含有アルコキシシランの投入後押出までの経過時間は、前記ポリオレフィンの投入後押出までの経過時間の約０．４倍に該当した。具体的には、ポリオレフィンの投入後押出までの経過時間は２１０秒であり、第２炭素−炭素二重結合基含有アルコキシシランの投入後押出までの経過時間は８５秒であった。
【０１７６】
その後、２００℃の温度条件で反応押出してシラングラフトされたポリオレフィン組成物を製造した。
【０１７７】
製造されたシラングラフトされたポリオレフィン組成物をＴ−ダイと冷却キャスティングロールを用いてシート状に成形した後、ＭＤ延伸後ＴＤ延伸のテンター式逐次延伸機で逐次延伸した。ＭＤ延伸比及びＴＤ延伸比はいずれも７．０倍にした。延伸温度はＭＤで１１０℃、ＴＤで１２５℃であった。
【０１７８】
前記延伸されたシートはメチレンクロライドで第１希釈剤〜第３希釈剤を抽出し、１２６℃で熱固定して多孔性膜を製造した。前記多孔性膜を６５℃、６５％の相対湿度条件で１８時間架橋させ、架橋ポリオレフィン分離膜を製造した。得られた架橋ポリオレフィン分離膜の厚さは８．９μｍであった。
【０１７９】
実施例２
架橋時間を９時間に制御したことを除き、実施例１と同様に架橋ポリオレフィン分離膜を製造した。得られた架橋ポリオレフィン分離膜の厚さは８．９μｍであった。
【０１８０】
比較例１（架橋添加剤を投入しない）
押出機に投入する物質を以下のように制御したことを除き、実施例１と同じ方法で分離膜を製造した。得られたポリエチレン分離膜の厚さは９．１μｍであった。
【０１８１】
具体的には、押出機に、ポリオレフィンとして重量平均分子量が３５０，０００である高密度ポリエチレン（大韓油化製、ＶＨ０３５）７．０ｋｇ、希釈剤として液体パラフィンオイル（極東油化製、ＬＰ３５０Ｆ、６８ｃＳｔ）１３．０ｋｇを投入及び混合した。
【０１８２】
比較例２（炭素−炭素二重結合基含有アルコキシシランを分割投入せず、沸点の高い第１炭素−炭素二重結合基含有アルコキシシランのみを一度に投入する）
実施例１と異なり、比較例２では、第２炭素−炭素二重結合基含有アルコキシシランと第３希釈剤を投入していない。
【０１８３】
具体的な製造方法は、以下のようである。
【０１８４】
まず、押出機に、ポリオレフィンとして重量平均分子量が３５０，０００である高密度ポリエチレン（大韓油化製、ＶＨ０３５）７．０ｋｇ、第１希釈剤として液体パラフィンオイル（極東油化製、ＬＰ３５０Ｆ、６８ｃＳｔ）９．１ｋｇを投入及び混合した。
【０１８５】
その後、前記押出機に、第２希釈剤として液体パラフィンオイル（極東油化製、ＬＰ３５０Ｆ、６８ｃＳｔ）３．９ｋｇ、第１炭素−炭素二重結合基含有アルコキシシランとしてビニルトリエトキシシラン（沸点：１６０℃）２００ｇ、架橋触媒としてジブチル錫ジラウレート４ｇ、開始剤として２，５−ジメチル−２，５−ジ（ｔｅｒｔ−ブチルペルオキシ）ヘキサン（ＤＨＢＰ）４ｇを投入及び混合した。
【０１８６】
比較例２において、前記第１希釈剤と第２希釈剤との重量比は７：３であった。
【０１８７】
一方、前記ポリオレフィンの投入後押出までの経過時間に対する前記第１炭素−炭素二重結合基含有アルコキシシランの投入後押出までの経過時間の比率は、８０％であった。すなわち、前記第１炭素−炭素二重結合基含有アルコキシシランの投入後押出までの経過時間は、前記ポリオレフィンの投入後押出までの経過時間の約０．８倍に該当した。具体的には、ポリオレフィンの投入後押出までの経過時間は２１０秒であり、第１炭素−炭素二重結合基含有アルコキシシランの投入後押出までの経過時間は１６９秒であった。
【０１８８】
その後、２００℃の温度条件で反応押出してシラングラフトされたポリオレフィン組成物を製造した。
【０１８９】
製造されたシラングラフトされたポリオレフィン組成物をＴ−ダイと冷却キャスティングロールを用いてシート状に成形した後、ＭＤ延伸後ＴＤ延伸のテンター式逐次延伸機で逐次延伸した。ＭＤ延伸比及びＴＤ延伸比はいずれも７．０倍にした。延伸温度はＭＤで１１０℃、ＴＤで１２５℃であった。
【０１９０】
前記延伸されたシートはメチレンクロライドで第１希釈剤、第２希釈剤を抽出し、１２６℃で熱固定して多孔性膜を製造した。前記多孔性膜を８５℃、８５％の相対湿度条件で２４時間架橋させ、架橋ポリオレフィン分離膜を製造した。得られた架橋ポリオレフィン分離膜の厚さは８．９μｍであった。
【０１９１】
比較例３（炭素−炭素二重結合基含有アルコキシシランを分割投入せず、沸点の低い第２炭素−炭素二重結合基含有アルコキシシランのみを一度に投入する）
実施例１と異なり、比較例３では、第１炭素−炭素二重結合基含有アルコキシシランと第２希釈剤を投入していない。
【０１９２】
具体的な製造方法は、以下のようである。
【０１９３】
まず、押出機に、ポリオレフィンとして重量平均分子量が３５０，０００である高密度ポリエチレン（大韓油化製、ＶＨ０３５）７．０ｋｇ、第１希釈剤として液体パラフィンオイル（極東油化製、ＬＰ３５０Ｆ、６８ｃＳｔ）１０．４ｋｇを投入及び混合した。
【０１９４】
次いで、前記押出機に、第３希釈剤として液体パラフィンオイル（極東油化製、ＬＰ３５０Ｆ、６８ｃＳｔ）２．６ｋｇ、第２炭素−炭素二重結合基含有アルコキシシランとしてビニルトリメトキシシラン（沸点：１２３℃）２００ｇ、架橋触媒としてジブチル錫ジラウレート４ｇ、開始剤として２，５−ジメチル−２，５−ジ（ｔｅｒｔ−ブチルペルオキシ）ヘキサン（ＤＨＢＰ）４ｇを投入及び混合してシラングラフトされたポリオレフィン組成物を反応押出した。このとき、前記第１希釈剤と第３希釈剤との重量比は８：２であった。
【０１９５】
前記ポリオレフィンの投入後押出までの経過時間に対する前記第２炭素−炭素二重結合基含有アルコキシシランの投入後押出までの経過時間の比率は、４０％であった。すなわち、前記第２炭素−炭素二重結合基含有アルコキシシランの投入後押出までの経過時間は、前記ポリオレフィンの投入後押出までの経過時間の約０．４倍に該当した。具体的には、ポリオレフィンの投入後押出までの経過時間は２１０秒であり、第２炭素−炭素二重結合基含有アルコキシシランの投入後押出までの経過時間は８５秒であった。
【０１９６】
その後、２００℃の温度条件で反応押出してシラングラフトされたポリオレフィン組成物を製造した。
【０１９７】
製造されたシラングラフトされたポリオレフィン組成物をＴ−ダイと冷却キャスティングロールを用いてシート状に成形した後、ＭＤ延伸後ＴＤ延伸のテンター式逐次延伸機で逐次延伸した。ＭＤ延伸比及びＴＤ延伸比はいずれも７．０倍にした。延伸温度はＭＤで１１０℃、ＴＤで１２５℃であった。
【０１９８】
前記延伸されたシートはメチレンクロライドで第１希釈剤、第３希釈剤を抽出し、１２６℃で熱固定して多孔性膜を製造した。前記多孔性膜を８５℃、８５％の相対湿度条件で２４時間架橋させ、架橋ポリオレフィン分離膜を製造した。得られた架橋ポリオレフィン分離膜の厚さは８．９μｍであった。
【０１９９】
比較例４（押出機にポリオレフィン、第１炭素−炭素二重結合基含有アルコキシシラン、第２炭素−炭素二重結合基含有アルコキシシランを同時に投入する）
押出機に、ポリオレフィン、第１希釈剤、第１炭素−炭素二重結合基含有アルコキシシラン、第２炭素−炭素二重結合基含有アルコキシシラン、開始剤及び架橋触媒を一度に投入したことを除き、実施例１と同じ方法で分離膜を製造した。
【０２００】
具体的には、押出機に以下のような方法で投入した。
【０２０１】
押出機に、ポリオレフィンとして重量平均分子量が３５０，０００である高密度ポリエチレン（大韓油化製、ＶＨ０３５）７．０ｋｇ、第１希釈剤として液体パラフィンオイル（極東油化製、ＬＰ３５０Ｆ、６８ｃＳｔ）１３．０ｋｇ、第１炭素−炭素二重結合基含有アルコキシシランとしてビニルトリエトキシシラン（沸点：１６０℃）１００ｇ、第２炭素−炭素二重結合基含有アルコキシシランとしてビニルトリメトキシシラン（沸点：１２３℃）１００ｇ、架橋触媒としてジブチル錫ジラウレート４ｇ、開始剤として２，５−ジメチル−２，５−ジ（ｔｅｒｔ−ブチルペルオキシ）ヘキサン（ＤＨＢＰ）４ｇを投入及び混合してシラングラフトされたポリオレフィン組成物を反応押出した。このとき、第１炭素−炭素二重結合基含有アルコキシシランと前記第２炭素−炭素二重結合基含有アルコキシシランとの重量比は５０：５０であった。
【０２０２】
得られた架橋ポリオレフィン分離膜の厚さは９．１μｍであった。
【０２０３】
実験例１
【表１】
2021511636.tif 000004
【０２０４】
表１において、各評価の具体的な測定方法は下記のようである。
１）分離膜の厚さ測定
【０２０５】
分離膜の厚さは、厚み測定器（ミツトヨ社製、ＶＬ−５０Ｓ−Ｂ）を用いて測定した。
【０２０６】
２）通気度測定
ＪＩＳ Ｐ−８１１７に準拠して、ガーレー式空気透過度計を用いて測定した。このとき、直径２８．６ｍｍ、面積６４５ｍｍ２を空気１００ｍｌが通過する時間を測定した。
【０２０７】
３）メルトダウン温度測定
架橋ポリエチレン分離膜のメルトダウン温度をＴＭＡ（熱機械分析機、ＴｈｅｒｍｏＭｅｃｈａｎｉｃａｌ Ａｎａｌｙｚｅｒ）を使用して測定した。具体的には、分離膜に０．０１Ｎの荷重を加え、５℃／分の速度で昇温させながら変形する程度を観察し、温度の上昇とともに分離膜が収縮してから再び延びながら破断される時点の温度を「分離膜のメルトダウン温度」として測定した。このようなメルトダウン温度が高いほど、高温における溶融寸法安定性（ｍｅｌｔ ｉｎｔｅｇｒｉｔｙ）が維持されて寸法安定性を有すると言える。
【０２０８】
４）分離膜の外観評価
架橋ポリエチレン分離膜の製造過程中に８時間以上押出した後、Ｔ−ダイでダイドルール現象のような外観不良の有無を目視で確認した。その結果を表１に示した。
＜評価基準＞
〇：シート上に外観不良が現れない場合
△：シート上に外観不良が一部現れた場合
×：外観不良が深刻で作業進行が困難であった場合
【０２０９】
５）シラン（Ｓｉ）グラフト率の測定
Ｓｉグラフト率とは、ポリオレフィン主鎖内の炭素数１０００を基準にしてシラングラフトされたユニットの個数を定量化した数値を意味する。前記Ｓｉグラフト率は、分離膜をＩＣＰ分析してＳｉ含量を測定し、これをＳｉグラフト率に換算して定量化した。
【０２１０】
６）光透過度の測定
光透過度は、ヘーズメーター（ＢＹＫガードナー製）を使用してＡＳＴＭ−Ｄ１００３に準拠して測定した。
【０２１１】
具体的には、実施例１〜６、比較例１〜７によって製造された分離膜それぞれの四辺を固定し、１３０℃で３０分間放置した後、３８０ｎｍ以上７００ｎｍ以下領域の光が前記分離膜を通過したときの光透過度を３回測定し、その平均値で算定した。
【０２１２】
このとき、光透過度は｛（分離膜通過前の光の量−分離膜通過後の光の量）／分離膜通過前の光の量｝×１００から算定することができる。
【０２１３】
表１によれば、第１炭素−炭素二重結合基含有アルコキシシラン及び第２炭素−炭素二重結合基含有アルコキシシランの沸点と投入時点を全て制御した実施例１及び実施例２の場合、ダイドルール現象が発生せず、高いメルトダウン温度を示した。また、架橋時間、温度及び架橋時の相対湿度を制御した実施例１及び実施例２の場合、光透過度が比較例に比べて高くてシラングラフト率が高く示された。
【０２１４】
一方、沸点の高い第１炭素−炭素二重結合基含有アルコキシシランのみを投入した比較例２の場合、外観は良好であったが、本発明で所望とするメルトダウン温度より低い温度である１４８℃を示した。
【０２１５】
沸点の低い第２炭素−炭素二重結合基含有アルコキシシランのみを投入した比較例３の場合、押出機内の滞留時間を短くしたためダイドルール現象は発生しなかったが、押出機内の滞留時間が短くて本発明で所望とするメルトダウン温度より低い温度である１７３℃を示した。
【０２１６】
一方、比較例１は、架橋添加剤（炭素−炭素二重結合基含有アルコキシシラン、開始剤、架橋触媒など）を投入していない場合であって、最も高い通気度と最も低いメルトダウン温度を示し、本発明で達成しようとする方向とは反対の物性を有する分離膜が製造された。
【０２１７】
比較例４は、従来のように押出機にポリオレフィン、希釈剤及び炭素−炭素二重結合基含有アルコキシシランを一度に投入した場合であって、炭素−炭素二重結合基含有アルコキシシランの沸点及び押出機内の滞留時間を全く考慮しない場合である。この場合、ダイドルール現象が発生して分離膜の外観評価が不良であって、電気化学素子用分離膜として使用するには適さない分離膜が製造された。
【０２１８】
実験例２
実施例３（開始剤を分割投入、Ａ／Ｂ＝１２５）
まず、押出機ホッパーに、ポリオレフィンとして重量平均分子量が３５０，０００である高密度ポリエチレン（大韓油化製、ＶＨ０３５）１０．５ｋｇを投入した。
【０２１９】
その後、前記押出機の第１ポートに先投入組成物として、希釈剤として液体パラフィンオイル（極東油化製、ＬＰ３５０Ｆ、６８ｃＳｔ）１３．６５ｋｇ／ｈｒ、開始剤（ｂ）として２，５−ジメチル−２，５−ジ（ｔｅｒｔ−ブチルペルオキシ）ヘキサン（ＤＨＢＰ）１ｇ／ｈｒ、炭素−炭素二重結合基含有アルコキシシラン（ａ）としてビニルトリメトキシシラン３００ｇ／ｈｒ、架橋触媒としてジブチル錫ジラウレート６ｇ／ｈｒを同時に投入及び混合した。このとき、前記先投入組成物内における前記炭素−炭素二重結合基含有アルコキシシラン（ａ）の前記開始剤（ｂ）に対する重量比（ａ／ｂ）は３００であった。
【０２２０】
次いで、前記押出機の第２ポートに後投入組成物として、希釈剤として液体パラフィンオイル（極東油化製、ＬＰ３５０Ｆ、６８ｃＳｔ）５．８５ｋｇ／ｈｒ、開始剤（ｄ）として２，５−ジメチル−２，５−ジ（ｔｅｒｔ−ブチルペルオキシ）ヘキサン（ＤＨＢＰ）３ｇ／ｈｒ、炭素−炭素二重結合基含有アルコキシシラン（ｃ）としてトリメトキシビニルシラン２００ｇ／ｈｒを同時に投入及び混合した。このとき、後投入組成物内における前記炭素−炭素二重結合基含有アルコキシシラン（ｃ）の前記開始剤（ｄ）に対する重量比（ｃ／ｄ）は６７であった。
【０２２１】
このとき、前記先投入組成物の投入後押出までの経過時間（ｔ１）に対する前記後投入組成物の投入後押出までの経過時間（ｔ２）の比率（ｔ２／ｔ１）は、０．６６であった。具体的には、先投入組成物の投入後押出までの経過時間（ｔ１）は３８３秒であり、後投入組成物の投入後押出までの経過時間（ｔ２）は２５２秒であった。また、前記炭素−炭素二重結合基含有アルコキシシランの総重量は、前記開始剤の総重量対比１２５倍であった。
【０２２２】
その後、２００℃の温度条件で反応押出してシラングラフトされたポリエチレン組成物を製造した。
【０２２３】
製造されたシラングラフトされたポリエチレン組成物をＴ−ダイと冷却キャスティングロールを用いてシート状に成形した後、ＭＤ延伸後ＴＤ延伸のテンター式逐次延伸機で逐次延伸した。ＭＤ延伸比及びＴＤ延伸比はいずれも７．０倍にした。延伸温度はＭＤで１１０℃、ＴＤで１２５℃であった。
【０２２４】
前記延伸されたシートはメチレンクロライドで希釈剤を抽出し、１２６℃で熱固定して多孔性膜を製造した。前記多孔性膜を８５℃、８５％の相対湿度条件で２４時間架橋させ、架橋ポリエチレン分離膜を製造した。得られた架橋ポリエチレン分離膜の厚さは９．０μｍであった。
【０２２５】
実施例４（開始剤を分割投入、Ａ／Ｂ＝１２５）
押出機に投入される組成物の含量及び時間を下記表１のように制御したことを除き、実施例１と同じ方法で架橋ポリオレフィン分離膜を製造した。
【０２２６】
実施例５（開始剤を分割投入、Ａ／Ｂ＝６００）
押出機の第１ポート及び第２ポートに投入される炭素−炭素二重結合基含有アルコキシシランの総量（Ａ）の開始剤の総量（Ｂ）に対する重量比（Ａ／Ｂ）が６００になるように制御したことを除き、実施例１と同じ方法で架橋ポリオレフィン分離膜を製造した。
【０２２７】
具体的には、押出機の第１ポートに先投入組成物として、希釈剤として液体パラフィンオイル（極東油化製、ＬＰ３５０Ｆ、６８ｃＳｔ）１３．６５ｋｇ／ｈｒ、開始剤（ｂ）として２，５−ジメチル−２，５−ジ（ｔｅｒｔ−ブチルペルオキシ）ヘキサン（ＤＨＢＰ）０．５ｇ／ｈｒ、炭素−炭素二重結合基含有アルコキシシラン（ａ）としてビニルトリメトキシシラン４００ｇ／ｈｒ、架橋触媒としてジブチル錫ジラウレート６ｇ／ｈｒを投入及び混合した。このとき、前記先投入組成物内における前記炭素−炭素二重結合基含有アルコキシシラン（ａ）の前記開始剤（ｂ）に対する重量比（ａ／ｂ）は８００であった。
【０２２８】
次いで、前記押出機の第２ポートに後投入組成物として、希釈剤として液体パラフィンオイル（極東油化製、ＬＰ３５０Ｆ、６８ｃＳｔ）５．８５ｋｇ／ｈｒ、開始剤（ｄ）として２，５−ジメチル−２，５−ジ（ｔｅｒｔ−ブチルペルオキシ）ヘキサン（ＤＨＢＰ）１ｇ／ｈｒ、炭素−炭素二重結合基含有アルコキシシラン（ｃ）としてビニルトリメトキシシラン５００ｇ／ｈｒを投入及び混合した。このとき、前記後投入組成物内における前記炭素−炭素二重結合基含有アルコキシシラン（ｃ）の前記開始剤（ｄ）に対する重量比（ｃ／ｄ）は５００であった。
【０２２９】
実施例６（開始剤を分割投入、Ａ／Ｂ＝１２５）
開始剤が押出機の第１ポートのみに投入されるように制御したことを除き、実施例１と同じ方法で架橋ポリオレフィン分離膜を製造した。
【０２３０】
具体的には、押出機の第１ポートに先投入組成物として、希釈剤として液体パラフィンオイル（極東油化製、ＬＰ３５０Ｆ、６８ｃＳｔ）１３．６５ｋｇ／ｈｒ、開始剤（ｂ）として２，５−ジメチル−２，５−ジ（ｔｅｒｔ−ブチルペルオキシ）ヘキサン（ＤＨＢＰ）４ｇ／ｈｒ、炭素−炭素二重結合基含有アルコキシシラン（ａ）としてビニルトリメトキシシラン３００ｇ／ｈｒ、架橋触媒としてジブチル錫ジラウレート６ｇ／ｈｒを投入及び混合した。このとき、前記先投入組成物内における前記炭素−炭素二重結合基含有アルコキシシラン（ａ）の前記開始剤（ｂ）に対する重量比（ａ／ｂ）は７５であった。
【０２３１】
次いで、前記押出機の第２ポートに後投入組成物として、希釈剤として液体パラフィンオイル（極東油化製、ＬＰ３５０Ｆ、６８ｃＳｔ）５．８５ｋｇ／ｈｒ、炭素−炭素二重結合基含有アルコキシシラン（ｃ）としてビニルトリメトキシシラン２００ｇ／ｈｒを投入及び混合した。このとき、前記後投入組成物内における前記炭素−炭素二重結合基含有アルコキシシラン（ｃ）の開始剤（ｄ）に対する重量比（ｃ／ｄ）はΔであった。
【０２３２】
比較例５（架橋添加剤を投入しない）
押出機にポリオレフィン、希釈剤のみを投入したことを除き、実施例１と同じ方法で架橋ポリオレフィン分離膜を製造した。このとき、ポリオレフィンは押出機ホッパーから投入し、希釈剤は第１ポートから投入した。
【０２３３】
具体的には、下記表２のように押出機に投入される組成物の含量及び時間を制御した。
【０２３４】
比較例６（開始剤を一度に投入）
押出機ホッパーにポリオレフィンを投入し、第１ポートから希釈剤の一部、開始剤、炭素−炭素二重結合基含有アルコキシシラン、架橋触媒を一度に投入した。ただし、希釈剤の残部は時間差を置いて分割して第２ポートから投入した。
【０２３５】
具体的には、下記表２のように押出機に投入される組成物の含量及び時間を制御したことを除き、実施例１と同じ方法で架橋ポリオレフィン分離膜を製造した。
【０２３６】
比較例７
押出機の第１ポート及び第２ポートに投入される炭素−炭素二重結合基含有アルコキシシランの総量（Ａ）の開始剤の総量（Ｂ）に対する重量比（Ａ／Ｂ）が６２．５になるように制御したことを除き、実施例１と同じ方法で架橋ポリオレフィン分離膜を製造した。
【０２３７】
具体的には、押出機の第１ポートに先投入組成物として、希釈剤として液体パラフィンオイル（極東油化製、ＬＰ３５０Ｆ、６８ｃＳｔ）１３．６５ｋｇ／ｈｒ、開始剤（ｂ）として２，５−ジメチル−２，５−ジ（ｔｅｒｔ−ブチルペルオキシ）ヘキサン（ＤＨＢＰ）１ｇ／ｈｒ、炭素−炭素二重結合基含有アルコキシシラン（ａ）としてトリメトキシビニルシラン１００ｇ／ｈｒ、架橋触媒としてジブチル錫ジラウレート６ｇ／ｈｒを投入及び混合した。このとき、前記先投入組成物内における前記炭素−炭素二重結合基含有アルコキシシラン（ａ）の前記開始剤（ｂ）に対する重量比（ａ／ｂ）は１００であった。
【０２３８】
次いで、前記押出機の第２ポートに後投入組成物として、希釈剤として液体パラフィンオイル（極東油化製、ＬＰ３５０Ｆ、６８ｃＳｔ）５．８５ｋｇ／ｈｒ、開始剤（ｄ）として２，５−ジメチル−２，５−ジ（ｔｅｒｔ−ブチルペルオキシ）ヘキサン（ＤＨＢＰ）３ｇ／ｈｒ、炭素−炭素二重結合基含有アルコキシシラン（ｃ）としてビニルトリメトキシシラン１５０ｇ／ｈｒを投入及び混合した。このとき、前記後投入組成物内における前記炭素−炭素二重結合基含有アルコキシシラン（ｃ）の前記開始剤（ｄ）に対する重量比（ｃ／ｄ）は５０であった。
【０２３９】
【表２】
2021511636.tif 000005
【０２４０】
表２に示されたように、実施例３及び実施例４の分離膜は、それぞれ適切なＳｉグラフト率でシラングラフティングが形成されて光透過度及び工程性の面全てで優れると評価された。
【０２４１】
一方、比較例５〜比較例７の分離膜は、それぞれＳｉグラフト率が０であるかまたは低く、光透過度が非常に低いと評価された。
【０２４２】
また、実施例５及び実施例６の分離膜は、それぞれ適切なＳｉグラフト率でシラングラフティングが形成されて光透過度の面では比較例５〜比較例７に比べて分離膜の物性が良好であることが確認されたが、ダイドルール現象が発生するかまたは押出機内圧上昇及びフィルターの詰まりが発生する工程性問題を有すると評価され、工程性の面で望ましくないことが証明された。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
架橋ポリオレフィン分離膜であって、
前記分離膜の四辺を固定し、１３０℃で３０分間放置した後、３８０ｎｍ以上７００ｎｍ以下領域の光透過度の平均値が３０％以上である、架橋ポリオレフィン分離膜。
【請求項２】
前記分離膜の四辺を固定し、１３０℃で３０分間放置した後、３８０ｎｍ以上７００ｎｍ以下領域の光透過度の平均値が５８％以上である、請求項１に記載の架橋ポリオレフィン分離膜。
【請求項３】
架橋ポリオレフィン分離膜であって、
前記架橋ポリオレフィン分離膜を構成するポリオレフィン主鎖内の炭素数１０００を基準にして０．５〜１０個のグラフトされたユニットを有する、架橋ポリオレフィン分離膜。
【請求項４】
前記架橋ポリオレフィン分離膜を構成するポリオレフィン主鎖内の炭素数１０００を基準にして１．０〜８．０個のグラフトされたユニットを有する、請求項３に記載の架橋ポリオレフィン分離膜。
【請求項５】
前記グラフトされたユニットがシラングラフトされたユニットである、請求項３または４に記載の架橋ポリオレフィン分離膜。
【請求項６】
前記架橋ポリオレフィン分離膜の厚さが４．０μｍ〜１２．０μｍである、請求項１から５のいずれか一項に記載の架橋ポリオレフィン分離膜。
【請求項７】
（Ｓ１）ポリオレフィン、希釈剤、炭素−炭素二重結合基含有アルコキシシラン、開始剤及び架橋触媒を押出機に投入及び混合して反応押出する段階と、
（Ｓ２）前記反応押出されたシラングラフトされたポリオレフィン組成物をシート状に成形及び延伸する段階と、
（Ｓ３）前記延伸されたシートから前記希釈剤を抽出して多孔性膜を製造する段階と、
（Ｓ４）前記多孔性膜を熱固定する段階と、
（Ｓ５）前記熱固定された多孔性膜を水分存在下で架橋させる段階とを含み、
前記（Ｓ１）段階は、前記開始剤及び前記炭素−炭素二重結合基含有アルコキシシランのうち１種以上が時間差を置いて含量を分割して投入及び混合されるものであって、
前記炭素−炭素二重結合基含有アルコキシシランの総量（Ａ）の前記開始剤の総量（Ｂ）に対する重量比（Ａ／Ｂ）が８０〜６００であるか、または、
前記押出機に先投入される炭素−炭素二重結合基含有アルコキシシランの沸点が、後投入される炭素−炭素二重結合基含有アルコキシシランの沸点よりも高い、架橋ポリオレフィン分離膜の製造方法。
【請求項８】
前記（Ｓ１）段階が、
（Ｓ１１）ポリオレフィン、第１希釈剤を押出機に投入及び混合する段階と、
（Ｓ１２）前記押出機に第２希釈剤、第１炭素−炭素二重結合基含有アルコキシシラン、開始剤及び架橋触媒を投入及び混合する段階と、
（Ｓ１３）前記押出機に第３希釈剤及び第２炭素−炭素二重結合基含有アルコキシシランを投入及び混合してシラングラフトされたポリオレフィン組成物を反応押出する段階とを含み、
このとき、前記第１炭素−炭素二重結合基含有アルコキシシランの沸点が前記第２炭素−炭素二重結合基含有アルコキシシランの沸点よりも高い、請求項７に記載の架橋ポリオレフィン分離膜の製造方法。
【請求項９】
前記第１炭素−炭素二重結合基含有アルコキシシランは、沸点が１５０℃〜２００℃であり、
前記第２炭素−炭素二重結合基含有アルコキシシランは、沸点が７０℃〜１４０℃である、請求項８に記載の架橋ポリオレフィン分離膜の製造方法。
【請求項１０】
前記第１炭素−炭素二重結合基含有アルコキシシランと前記第２炭素−炭素二重結合基含有アルコキシシランとの重量比が、８：２〜２：８である、請求項８または９に記載の架橋ポリオレフィン分離膜の製造方法。
【請求項１１】
前記第１炭素−炭素二重結合基含有アルコキシシランが、ビニルトリエトキシシラン、ビニルトリイソプロポキシシラン、ビニルトリアセトキシシランのうちいずれか一つまたはこれらのうち２種以上の混合物を含む、請求項８から１０の何れか一項に記載の架橋ポリオレフィン分離膜の製造方法。
【請求項１２】
前記第２炭素−炭素二重結合基含有アルコキシシランが、ビニルトリメトキシシラン、ビニルクロロ（ジメチル）シランのうちいずれか一つまたはこれらの混合物を含む、請求項８から１１の何れか一項に記載の架橋ポリオレフィン分離膜の製造方法。
【請求項１３】
前記第１希釈剤、第２希釈剤及び第３希釈剤が、それぞれ独立して、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類またはこれらのうち２以上の混合物を含む、請求項８から１２の何れか一項に記載の架橋ポリオレフィン分離膜の製造方法。
【請求項１４】
前記第１希釈剤と第２希釈剤との重量比が、４：３〜７：１．５である、請求項８から１３の何れか一項に記載の架橋ポリオレフィン分離膜の製造方法。
【請求項１５】
前記第１希釈剤と第３希釈剤との重量比が、４：３〜７：１．５である、請求項８から１４の何れか一項に記載の架橋ポリオレフィン分離膜の製造方法。
【請求項１６】
前記ポリオレフィンの投入後押出までの経過時間に対する前記第１炭素−炭素二重結合基含有アルコキシシランの投入後押出までの経過時間の比率が、０．６〜０．９である、請求項８から１５の何れか一項に記載の架橋ポリオレフィン分離膜の製造方法。
【請求項１７】
前記ポリオレフィンの投入後押出までの経過時間に対する前記第２炭素−炭素二重結合基含有アルコキシシランの投入後押出までの経過時間の比率が、０．２〜０．５である、請求項８から１６の何れか一項に記載の架橋ポリオレフィン分離膜の製造方法。
【請求項１８】
前記第１炭素−炭素二重結合基含有アルコキシシランの含量が、前記ポリオレフィン、第１希釈剤、第２希釈剤及び第３希釈剤の総量１００重量部を基準にして０．１〜３．０重量部である、請求項８から１７の何れか一項に記載の架橋ポリオレフィン分離膜の製造方法。
【請求項１９】
前記第２炭素−炭素二重結合基含有アルコキシシランの含量が、前記ポリオレフィン、第１希釈剤、第２希釈剤及び第３希釈剤の総量１００重量部を基準にして０．１〜３．０重量部である、請求項８から１８の何れか一項に記載の架橋ポリオレフィン分離膜の製造方法。
【請求項２０】
前記（Ｓ５）段階が、６０〜９０℃、５０〜８５％の相対湿度下で６〜１８時間行われる、請求項８から１９の何れか一項に記載の架橋ポリオレフィン分離膜の製造方法。
【請求項２１】
前記（Ｓ１）段階が、前記押出機に前記開始剤を時間差を置いて含量を分割して投入及び混合し、
前記炭素−炭素二重結合基含有アルコキシシランの総量（Ａ）の前記開始剤の総量（Ｂ）に対する重量比（Ａ／Ｂ）が、８０〜６００である、請求項７から２０の何れか一項に記載の架橋ポリオレフィン分離膜の製造方法。
【請求項２２】
前記（Ｓ１）段階で、前記押出機に前記開始剤を前記希釈剤、炭素−炭素二重結合基含有アルコキシシラン及び架橋触媒のうち１種以上と一緒に投入するが、時間差を置いて含量を分割して投入及び混合する、請求項２１に記載の架橋ポリオレフィン分離膜の製造方法。
【請求項２３】
前記（Ｓ１）段階が、前記押出機に前記ポリオレフィンを投入する段階と、
前記押出機に前記希釈剤、開始剤、炭素−炭素二重結合基含有アルコキシシラン及び架橋触媒の一部を含む先投入組成物を先に投入及び混合する段階と、
時間差を置いて前記押出機に前記希釈剤、開始剤、炭素−炭素二重結合基含有アルコキシシラン及び架橋触媒の残部を含む後投入組成物を投入及び混合してシラングラフトされたポリオレフィン組成物を反応押出する段階とを含み、
前記先投入組成物内における前記炭素−炭素二重結合基含有アルコキシシラン（ａ）の前記開始剤（ｂ）に対する重量比（ａ／ｂ）が、１００〜７００であり、
前記後投入組成物内における前記炭素−炭素二重結合基含有アルコキシシラン（ｃ）の前記開始剤（ｄ）に対する重量比（ｃ／ｄ）が、前記先投入組成物内における前記炭素−炭素二重結合基含有アルコキシシラン（ａ）の前記開始剤（ｂ）に対する重量比（ａ／ｂ）よりも小さい、請求項２２に記載の架橋ポリオレフィン分離膜の製造方法。
【請求項２４】
前記後投入組成物内における前記炭素−炭素二重結合基含有アルコキシシラン（ｃ）の前記開始剤（ｄ）に対する重量比（ｃ／ｄ）が２０〜４００である、請求項２３に記載の架橋ポリオレフィン分離膜の製造方法。
【請求項２５】
前記先投入組成物内における前記炭素−炭素二重結合基含有アルコキシシラン（ａ）の前記開始剤（ｂ）に対する重量比（ａ／ｂ）が、前記後投入組成物内における前記炭素−炭素二重結合基含有アルコキシシラン（ｃ）の前記開始剤（ｄ）に対する重量比（ｃ／ｄ）の３〜１５倍である、請求項２３または２４に記載の架橋ポリオレフィン分離膜の製造方法。
【請求項２６】
前記先投入組成物の投入後押出までの経過時間（ｔ１）に対する前記後投入組成物の投入後押出までの経過時間（ｔ２）の比率（ｔ２／ｔ１）が、０．３〜０．８である、請求項２３から２５の何れか一項に記載の架橋ポリオレフィン分離膜の製造方法。
【請求項２７】
前記炭素−炭素二重結合基含有アルコキシシランが、下記化学式１で表される化合物を含む、請求項２１から２６の何れか一項に記載の架橋ポリオレフィン分離膜の製造方法。
【化１】
2021511636.tif 000007
化学式１において、前記Ｒ１、Ｒ２及びＲ３は、それぞれ独立して、炭素数１〜１０のアルコキシ基または炭素数１〜１０のアルキル基であり、このとき、前記Ｒ１、Ｒ２及びＲ３のうち少なくとも一つはアルコキシ基であり、
前記Ｒは、ビニル基、アクリルオキシ基、メタクリルオキシ基または炭素数１〜２０のアルキル基であり、このとき、前記アルキル基の少なくとも一つの水素がビニル基、アクリル基またはメタクリル基で置換される。
【請求項２８】
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上の混合物を含む、請求項２７に記載の架橋ポリオレフィン分離膜の製造方法。
【請求項２９】
前記開始剤が、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウム、またはこれらのうち少なくとも２以上の混合物を含む、請求項７から２８の何れか一項に記載の架橋ポリオレフィン分離膜の製造方法。
【請求項３０】
前記希釈剤が、液体パラフィンオイル、固体パラフィンオイル、鉱油、ワックス、大豆油、フタル酸エステル類、芳香族エーテル類、炭素数１０〜２０の脂肪酸類、炭素数１０〜２０の脂肪酸アルコール類、脂肪酸エステル類、またはこれらのうち少なくとも２以上の混合物を含む、請求項７から２９の何れか一項に記載の架橋ポリオレフィン分離膜の製造方法。
【請求項３１】
前記先投入組成物内における前記炭素−炭素二重結合基含有アルコキシシラン（ａ）の前記開始剤（ｂ）に対する重量比（ａ／ｂ）が、３００〜６００である、請求項２３から３０の何れか一項に記載の架橋ポリオレフィン分離膜の製造方法。
【請求項３２】
前記後投入組成物内における前記炭素−炭素二重結合基含有アルコキシシラン（ｃ）の前記開始剤（ｄ）に対する重量比（ｃ／ｄ）が、５７．１〜６６．７である、請求項２３から３１の何れか一項に記載の架橋ポリオレフィン分離膜の製造方法。
【国際調査報告】
2021511636.tif 000008
2021511636.tif 000009
2021511636.tif 000010
2021511636.tif 000011